(57)【要約】  （ａ）約３０体積％〜約９５体積％のカソード活性材料（硫黄含有材料）と、溶媒中に溶解したアルカリ塩を含む（しかし、それに溶解したイオン伝導性ポリマーは含まない）約５体積％〜約４０体積％の第１の電解質と、約０．０１体積％〜約３０体積％の伝導性添加剤とを含む擬固体カソードにおいて、擬固体電極が約１０−６Ｓ／ｃｍ〜約３００Ｓ／ｃｍの電気伝導率を有するように、伝導性フィラメントを含む伝導性添加剤が電子伝導経路の３Ｄネットワークを形成する擬固体カソードと；（ｂ）アノードと；（ｃ）アノードと擬固体カソードとの間に配置されたイオン伝導膜又は多孔質セパレータとを含むアルカリ金属−硫黄セルにおいて；擬固体カソードが２００μｍ〜１００ｃｍの厚さと、１０ｍｇ／ｃｍ２を超える活性材料質量負荷を有するカソード活性材料とを有するアルカリ金属−硫黄セルが提供される。【選択図】図１（Ｃ）
2020525984.tif 000002
【特許請求の範囲】
【請求項１】
アルカリ金属−硫黄セルにおいて：
（ａ）３０体積％〜９５体積％の硫黄含有カソード活性材料と、溶媒中に溶解したアルカリ塩を含み前記溶媒中に溶解又は分散したイオン伝導性ポリマーは含まない５体積％〜４０体積％の第１の電解質と、０．０１体積％〜３０体積％の伝導性添加剤とを含む擬固体カソードにおいて、前記硫黄含有カソード活性材料が、硫黄、金属−硫黄化合物、硫黄−炭素複合物、硫黄−グラフェン複合物、硫黄−黒鉛複合物、有機硫黄化合物、硫黄−ポリマー複合物、又はそれらの組合せを含み、前記擬固体カソードが１０−６Ｓ／ｃｍ〜３００Ｓ／ｃｍの電気伝導率を有するように、伝導性フィラメントを含む前記伝導性添加剤が電子伝導経路の３Ｄネットワークを形成する、擬固体カソードと；
（ｂ）アノードと；
（ｃ）前記アノードと前記擬固体カソードとの間に配置されたイオン伝導膜又は多孔質のセパレータと、
を含むことを特徴とするアルカリ金属−硫黄セル。
【請求項２】
請求項１に記載のアルカリ金属−硫黄セルにおいて、前記アノードが、１．０体積％〜約９５体積％のアノード活性材料と、溶媒中に溶解したアルカリ塩を含む５体積％〜４０体積％の第２の電解質と、０．０１体積％〜約３０体積％の伝導性添加剤とを含む擬固体アノードを含み、前記擬固体電極が約１０−６Ｓ／ｃｍ〜約３００Ｓ／ｃｍの電気伝導率を有するように、伝導性フィラメントを含む前記伝導性添加剤が電子伝導経路の３Ｄネットワークを形成することを特徴とするアルカリ金属−硫黄セル。
【請求項３】
アルカリ金属−硫黄セルにおいて：
Ａ）１．０体積％〜９５体積％のアノード活性材料と、溶媒中に溶解したアルカリ塩を含み前記溶媒中に溶解又は分散したイオン伝導性ポリマーは含まない５体積％〜４０体積％の電解質と、０．０１体積％〜３０体積％の伝導性添加剤とを含む擬固体アノードにおいて、前記擬固体アノードが約１０−６Ｓ／ｃｍ〜約３００Ｓ／ｃｍの電気伝導率を有するように、伝導性フィラメントを含む前記伝導性添加剤が電子伝導経路の３Ｄネットワークを形成する、擬固体アノードと；
Ｂ）硫黄、金属−硫黄化合物、硫黄−炭素複合物、硫黄−グラフェン複合物、硫黄−黒鉛複合物、有機硫黄化合物、又は硫黄−ポリマー複合物から選択されるカソード活性材料を含むカソードと；
Ｃ）前記擬固体アノードと前記カソードとの間に配置されたイオン伝導膜又は多孔質セパレータと、
を含むことを特徴とするアルカリ金属−硫黄セル。
【請求項４】
請求項１に記載のアルカリ金属−硫黄セルにおいて、前記伝導性フィラメントが、炭素繊維、黒鉛繊維、カーボンナノファイバ、黒鉛ナノファイバ、カーボンナノチューブ、ニードルコークス、炭素ウィスカ、伝導性ポリマー繊維、伝導性材料被覆繊維、金属ナノワイヤ、金属繊維、金属ワイヤ、グラフェンシート、膨張黒鉛プレートレット、それらの組合せ、又はそれらと非フィラメント状伝導性粒子との組合せから選択されることを特徴とするアルカリ金属−硫黄セル。
【請求項５】
請求項３に記載のアルカリ金属−硫黄セルにおいて、前記伝導性フィラメントが、炭素繊維、黒鉛繊維、カーボンナノファイバ、黒鉛ナノファイバ、カーボンナノチューブ、ニードルコークス、炭素ウィスカ、伝導性ポリマー繊維、伝導性材料被覆繊維、金属ナノワイヤ、金属繊維、金属ワイヤ、グラフェンシート、膨張黒鉛プレートレット、それらの組合せ、又はそれらと非フィラメント状伝導性粒子との組合せから選択されることを特徴とするアルカリ金属−硫黄セル。
【請求項６】
請求項１に記載のアルカリ金属−硫黄セルにおいて、前記カソードが１０−３Ｓ／ｃｍ〜１０Ｓ／ｃｍの電気伝導率を有することを特徴とするアルカリ金属−硫黄セル。
【請求項７】
請求項１に記載のアルカリ金属−硫黄セルにおいて、前記擬固体カソードが０．１体積％〜２０体積％の伝導性添加剤を含むことを特徴とするアルカリ金属−硫黄セル。
【請求項８】
請求項１に記載のアルカリ金属−硫黄セルにおいて、前記擬固体カソードが１体積％〜１０体積％の伝導性添加剤を含むことを特徴とするアルカリ金属−硫黄セル。
【請求項９】
請求項１に記載のアルカリ金属−硫黄セルにおいて、前記カソード活性材料の量が前記カソードの４０体積％〜９０体積％であることを特徴とするアルカリ金属−硫黄セル。
【請求項１０】
請求項１に記載のアルカリ金属−硫黄セルにおいて、前記カソード活性材料の量が前記カソードの５０体積％〜８５体積％であることを特徴とするアルカリ金属−硫黄セル。
【請求項１１】
請求項１に記載のアルカリ金属−硫黄セルにおいて、前記第１の電解質が過飽和状態であることを特徴とするアルカリ金属−硫黄セル。
【請求項１２】
請求項２に記載のアルカリ金属−硫黄セルにおいて、前記第１の電解質又は第２の電解質が過飽和状態であることを特徴とするアルカリ金属−硫黄セル。
【請求項１３】
請求項１に記載のアルカリ金属−硫黄セルにおいて、前記溶媒が、水、有機溶媒、イオン液体、又は有機溶媒とイオン液体との混合物から選択されることを特徴とするアルカリ金属−硫黄セル。
【請求項１４】
請求項２に記載のアルカリ金属−硫黄セルにおいて、前記第１の電解質又は第２の電解質が、水、有機溶媒、イオン液体、又は有機溶媒とイオン液体との混合物から選択される溶媒を含むことを特徴とするアルカリ金属−硫黄セル。
【請求項１５】
請求項１に記載のアルカリ金属−硫黄セルにおいて、前記アノードが：
（ａ）リチウム金属又はリチウム金属合金の粒子、薄膜、又は箔；
（ｂ）天然黒鉛粒子、人造黒鉛粒子、メソカーボンマイクロビーズ（ＭＣＭＢ）、炭素粒子、ニードルコークス、カーボンナノチューブ、カーボンナノファイバ、炭素繊維、及び黒鉛繊維；
（ｃ）ケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、ニッケル（Ｎｉ）、コバルト（Ｃｏ）、マンガン（Ｍｎ）、チタン（Ｔｉ）、鉄（Ｆｅ）、及びカドミウム（Ｃｄ）；
（ｄ）Ｓｉ、Ｇｅ、Ｓｎ、Ｐｂ、Ｓｂ、Ｂｉ、Ｚｎ、Ａｌ、又はＣｄと別の元素との合金又は金属間化合物において、化学量論的又は非化学量論的である合金又は化合物；
（ｅ）Ｓｉ、Ｇｅ、Ｓｎ、Ｐｂ、Ｓｂ、Ｂｉ、Ｚｎ、Ａｌ、Ｆｅ、Ｎｉ、Ｃｏ、Ｔｉ、Ｍｎ、又はＣｄの酸化物、炭化物、窒化物、硫化物、リン化物、セレン化物、及びテルル化物、並びにそれらの混合物又は複合物；
（ｆ）それらのプレリチウム化されたバージョン；
（ｇ）プレリチウム化されたグラフェンシート；並びに
それらの組合せ、
からなる群から選択されるアノード活性材料を含むことを特徴とするアルカリ金属−硫黄セル。
【請求項１６】
請求項１５に記載のアルカリ金属−硫黄セルにおいて、前記プレリチウム化されたグラフェンシートが、純粋なグラフェン、酸化グラフェン、還元酸化グラフェン、フッ化グラフェン、塩化グラフェン、臭化グラフェン、ヨウ化グラフェン、水素化グラフェン、窒素化グラフェン、ホウ素がドープされたグラフェン、窒素がドープされたグラフェン、化学官能化グラフェン、それらの物理的若しくは化学的に活性化若しくはエッチングされたバージョン、又はそれらの組合せのプレリチウム化されたバージョンから選択されることを特徴とするアルカリ金属−硫黄セル。
【請求項１７】
請求項１に記載のアルカリ金属−硫黄セルにおいて、前記アルカリ金属セルが、ナトリウム金属−硫黄セル又はナトリウムイオン硫黄セルであり、前記アノードが、ナトリウム金属を含む、又は石油コークス、非晶質炭素、活性炭、ハードカーボン、ソフトカーボン、鋳型炭素、中空炭素ナノワイヤ、中空炭素球、チタネート、ＮａＴｉ２（ＰＯ４）３、Ｎａ２Ｔｉ３Ｏ７、Ｎａ２Ｃ８Ｈ４Ｏ４、Ｎａ２ＴＰ、ＮａｘＴｉＯ２（ｘ＝０．２〜１．０）、Ｎａ２Ｃ８Ｈ４Ｏ４、カルボキシレート系材料、Ｃ８Ｈ４Ｎａ２Ｏ４、Ｃ８Ｈ６Ｏ４、Ｃ８Ｈ５ＮａＯ４、Ｃ８Ｎａ２Ｆ４Ｏ４、Ｃ１０Ｈ２Ｎａ４Ｏ８、Ｃ１４Ｈ４Ｏ６、Ｃ１４Ｈ４Ｎａ４Ｏ８、若しくはそれらの組合せから選択されるアルカリインターカレーション化合物を含むアノード活性材料を含むことを特徴とするアルカリ金属−硫黄セル。
【請求項１８】
請求項２に記載のアルカリ金属−硫黄セルにおいて、前記アルカリ金属−硫黄セルがナトリウム−硫黄セル又はナトリウムイオン硫黄セルであり、前記アノードが：
ａ）ナトリウム金属又はナトリウム金属合金の粒子、箔、又は薄膜；
ｂ）天然黒鉛粒子、人造黒鉛粒子、メソカーボンマイクロビーズ（ＭＣＭＢ）、炭素粒子、ニードルコークス、カーボンナノチューブ、カーボンナノファイバ、炭素繊維、及び黒鉛繊維；
ｃ）ナトリウムがドープされたケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、チタン（Ｔｉ）、コバルト（Ｃｏ）、ニッケル（Ｎｉ）、マンガン（Ｍｎ）、カドミウム（Ｃｄ）、及びそれらの混合物；
ｄ）Ｓｉ、Ｇｅ、Ｓｎ、Ｐｂ、Ｓｂ、Ｂｉ、Ｚｎ、Ａｌ、Ｔｉ、Ｃｏ、Ｎｉ、Ｍｎ、Ｃｄ、及びそれらの混合物のナトリウムを含有する合金又は金属間化合物；
ｅ）Ｓｉ、Ｇｅ、Ｓｎ、Ｐｂ、Ｓｂ、Ｂｉ、Ｚｎ、Ａｌ、Ｆｅ、Ｔｉ、Ｃｏ、Ｎｉ、Ｍｎ、Ｃｄ、及びそれらの混合物若しくは複合物のナトリウムを含有する酸化物、炭化物、窒化物、硫化物、リン化物、セレン化物、テルル化物、又はアンチモン化物；
ｆ）ナトリウム塩；
ｇ）ナトリウムイオンがあらかじめ充填されたグラフェンシート；並びにそれらの組合せ、
からなる群から選択されるアノード活性材料を含むことを特徴とするアルカリ金属−硫黄セル。
【請求項１９】
請求項１に記載のアルカリ金属−硫黄セルにおいて、前記カソード活性材料が：
Ａ）ソフトカーボン、ハードカーボン、ポリマー炭素若しくは炭化樹脂、メソフェーズカーボン、コークス、炭化ピッチ、カーボンブラック、活性炭、ナノ発泡（ｎａｎｏｃｅｌｌｕｌａｒ）炭素発泡体、又は部分黒鉛化炭素の粒子から選択されるナノ構造化された又は多孔質の不規則な炭素材料；
Ｂ）単層グラフェンシート又は多層グラフェンプレートレットから選択されるナノグラフェンプレートレット；
Ｃ）単層カーボンナノチューブ又は多層カーボンナノチューブから選択されるカーボンナノチューブ；
Ｄ）カーボンナノファイバ、ナノワイヤ、金属酸化物ナノワイヤ若しくは繊維、伝導性ポリマーナノファイバ、又はそれらの組合せ；
Ｅ）カルボニル含有有機又はポリマー分子；
Ｆ）硫黄を可逆的に捕捉するためのカルボニル基、カルボン酸基、又はアミン基を含む官能性材料；
並びにそれらの組合せ、
からなる群から選択される官能性材料又はナノ構造化材料によって担持されることを特徴とするアルカリ金属−硫黄セル。
【請求項２０】
請求項１に記載のアルカリ金属−硫黄電池において、前記第１の電解質が、１，３−ジオキソラン（ＤＯＬ）、１，２−ジメトキシエタン（ＤＭＥ）、テトラエチレングリコールジメチルエーテル（ＴＥＧＤＭＥ）、ポリ（エチレングリコール）ジメチルエーテル（ＰＥＧＤＭＥ）、ジエチレングリコールジブチルエーテル（ＤＥＧＤＢＥ）、２−エトキシエチルエーテル（ＥＥＥ）、スルホン、スルホラン、エチレンカーボネート（ＥＣ）、ジメチルカーボネート（ＤＭＣ）、メチルエチルカーボネート（ＭＥＣ）、ジエチルカーボネート（ＤＥＣ）、プロピオン酸エチル、プロピオン酸メチル、プロピレンカーボネート（ＰＣ）、ガンマ−ブチロラクトン（γ−ＢＬ）、アセトニトリル（ＡＮ）、酢酸エチル（ＥＡ）、ギ酸プロピル（ＰＦ）、ギ酸メチル（ＭＦ）、トルエン、キシレン、酢酸メチル（ＭＡ）、フルオロエチレンカーボネート（ＦＥＣ）、ビニレンカーボネート（ＶＣ）、アリルエチルカーボネート（ＡＥＣ）、ハイドロフロロエーテル（ｈｙｄｒｏｆｌｏｒｏｅｔｈｅｒ）、及びそれらの組合せからなる群から選択される有機溶媒を含むことを特徴とするアルカリ金属−硫黄電池。
【請求項２１】
請求項１に記載のアルカリ金属−硫黄電池において、前記第１の電解質が、過塩素酸リチウム（ＬｉＣｌＯ４）、ヘキサフルオロリン酸リチウム（ＬｉＰＦ６）、ホウフッ化リチウム（ＬｉＢＦ４）、ヘキサフルオロヒ化リチウム（ＬｉＡｓＦ６）、トリフルオロメタスルホン酸リチウム（ｌｉｔｈｉｕｍ  ｔｒｉｆｌｕｏｒｏ−ｍｅｔａｓｕｌｆｏｎａｔｅ）（ＬｉＣＦ３ＳＯ３）、ビストリフルオロメチルスルホニルイミドリチウム（ＬｉＮ（ＣＦ３ＳＯ２）２、ビス（オキサラト）ホウ酸リチウム（ＬｉＢＯＢ）、オキサリルジフルオロホウ酸リチウム（ＬｉＢＦ２Ｃ２Ｏ４）、オキサリルジフルオロホウ酸リチウム（ＬｉＢＦ２Ｃ２Ｏ４）、硝酸リチウム（ＬｉＮＯ３）、Ｌｉ−フルオロアルキル−ホスフェート（ＬｉＰＦ３（ＣＦ２ＣＦ３）３）、ビスパーフルオロエチスルホニルイミドリチウム（ｌｉｔｈｉｕｍ  ｂｉｓｐｅｒｆｌｕｏｒｏｅｔｈｙｓｕｌｆｏｎｙｌｉｍｉｄｅ）（ＬｉＢＥＴＩ）、過塩素酸ナトリウム（ＮａＣｌＯ４）、過塩素酸カリウム（ＫＣｌＯ４）、ヘキサフルオロリン酸ナトリウム（ＮａＰＦ６）、ヘキサフルオロリン酸カリウム（ＫＰＦ６）、ホウフッ化ナトリウム（ＮａＢＦ４）、ホウフッ化カリウム（ＫＢＦ４）、ヘキサフルオロヒ化ナトリウム、ヘキサフルオロヒ化カリウム、トリフルオロメタスルホン酸ナトリウム（ｓｏｄｉｕｍ  ｔｒｉｆｌｕｏｒｏ−ｍｅｔａｓｕｌｆｏｎａｔｅ）（ＮａＣＦ３ＳＯ３）、トリフルオロメタスルホン酸カリウム（ｐｏｔａｓｓｉｕｍ  ｔｒｉｆｌｕｏｒｏ−ｍｅｔａｓｕｌｆｏｎａｔｅ）（ＫＣＦ３ＳＯ３）、ビストリフルオロメチルスルホニルイミドナトリウム（ＮａＮ（ＣＦ３ＳＯ２）２）、トリフルオロメタンスルホンイミドナトリウム（ＮａＴＦＳＩ）、ビストリフルオロメチルスルホニルイミドカリウム（ＫＮ（ＣＦ３ＳＯ２）２）、又はそれらの組合せから選択されるアルカリ金属塩を含むことを特徴とするアルカリ金属−硫黄電池。
【請求項２２】
請求項１に記載のアルカリ金属−硫黄電池において、前記第１の電解質が、テトラアルキルアンモニウム、ジ、トリ、若しくはテトラアルキルイミダゾリウム、アルキルピリジニウム、ジアルキルピロリジニウム、ジアルキルピペリジニウム、テトラアルキルホスホニウム、トリアルキルスルホニウム、又はそれらの組合せから選択されるカチオンを有する室温イオン液体から選択されるイオン液体溶媒を含むことを特徴とするアルカリ金属−硫黄電池。
【請求項２３】
請求項２２に記載のアルカリ金属−硫黄電池において、前記イオン液体溶媒が、ＢＦ４−、Ｂ（ＣＮ）４−、ＣＨ３ＢＦ３−、ＣＨ２ＣＨＢＦ３−、ＣＦ３ＢＦ３−、Ｃ２Ｆ５ＢＦ３−、ｎ−Ｃ３Ｆ７ＢＦ３−、ｎ−Ｃ４Ｆ９ＢＦ３−、ＰＦ６−、ＣＦ３ＣＯ２−、ＣＦ３ＳＯ３−、Ｎ（ＳＯ２ＣＦ３）２−、Ｎ（ＣＯＣＦ３）（ＳＯ２ＣＦ３）−、Ｎ（ＳＯ２Ｆ）２−、Ｎ（ＣＮ）２−、Ｃ（ＣＮ）３−、ＳＣＮ−、ＳｅＣＮ−、ＣｕＣｌ２−、ＡｌＣｌ４−、Ｆ（ＨＦ）２．３−、又はそれらの組合せから選択されるアニオンを有する室温イオン液体から選択されることを特徴とするアルカリ金属−硫黄電池。
【請求項２４】
請求項１に記載のアルカリ金属−硫黄セルにおいて、前記カソード活性材料が１５ｍｇ／ｃｍ２を超える電極活性材料質量負荷を構成することを特徴とするアルカリ金属−硫黄セル。
【請求項２５】
請求項２に記載のアルカリ金属−硫黄セルにおいて、前記アノード活性材料が２０ｍｇ／ｃｍ２を超える電極活性材料質量負荷を構成することを特徴とするアルカリ金属−硫黄セル。
【請求項２６】
請求項１に記載のアルカリ金属−硫黄セルにおいて、前記カソード活性材料が３０ｍｇ／ｃｍ２を超える電極活性材料質量負荷を構成することを特徴とするアルカリ金属−硫黄セル。
【請求項２７】
擬固体電極を有するアルカリ金属−硫黄セルの製造方法において：
（ａ）ある量のカソード活性材料と、ある量の電解質と、伝導性添加剤とを組み合わせて、変形可能で電気伝導性のカソード材料を形成するステップにおいて、前記カソード活性材料が、硫黄、金属−硫黄化合物、硫黄−炭素複合物、硫黄−グラフェン複合物、硫黄−黒鉛複合物、有機硫黄化合物、硫黄−ポリマー複合物、又はそれらの組合せから選択される硫黄含有材料を含み、伝導性フィラメントを含む前記伝導性添加剤が電子伝導経路の３Ｄネットワークを形成し、前記電解質が、溶媒中に溶解したアルカリ塩を含み、前記溶媒中に溶解又は分散したイオン伝導性ポリマーは含まないステップと；
（ｂ）前記カソード材料から擬固体カソードを形成するステップにおいて、前記形成するステップが、前記カソードが１０−６Ｓ／ｃｍ以上の電気伝導率を維持するように前記電子伝導経路の３Ｄネットワークを中断することなく前記カソード材料を電極形状に変形させることを含むステップと；
（ｃ）アノードを形成するステップと；
（ｄ）前記擬固体カソードと前記アノードとを組み合わせることによってアルカリ金属−硫黄セルを形成するステップと、
を含むことを特徴とする方法。
【請求項２８】
請求項２７に記載の方法において、前記擬固体カソードが、３０体積％〜９５体積％の前記カソード活性材料と、５体積％〜４０体積％の前記電解質と、０．０１体積％〜３０体積％の前記伝導性添加剤とを含むことを特徴とする方法。
【請求項２９】
請求項２７に記載の方法において、前記伝導性フィラメントが、炭素繊維、黒鉛繊維、カーボンナノファイバ、黒鉛ナノファイバ、カーボンナノチューブ、ニードルコークス、炭素ウィスカ、伝導性ポリマー繊維、伝導性材料被覆繊維、金属ナノワイヤ、金属繊維、金属ワイヤ、グラフェンシート、膨張黒鉛プレートレット、それらの組合せ、又はそれらと非フィラメント状伝導性粒子との組合せから選択されることを特徴とする方法。
【請求項３０】
請求項２７に記載の方法において、前記電極が１０−３Ｓ／ｃｍ〜１０Ｓ／ｃｍの電気伝導率を維持することを特徴とする方法。
【請求項３１】
請求項２７に記載の方法において、前記擬固体カソードが０．１体積％〜２０体積％の伝導性添加剤を含むことを特徴とする方法。
【請求項３２】
請求項２７に記載の方法において、前記擬固体カソードが１体積％〜１０体積％の伝導性添加剤を含むことを特徴とする方法。
【請求項３３】
請求項２７に記載の方法において、前記カソード活性材料の量が、前記カソード材料の４０体積％〜９０体積％であることを特徴とする方法。
【請求項３４】
請求項２７に記載の方法において、前記活性材料の量が、前記カソード材料の約５０体積％〜約８５体積％であることを特徴とする方法。
【請求項３５】
請求項２７に記載の方法において、前記組み合わせるステップが、前記伝導性フィラメントを液体溶媒中に分散させて均一懸濁液を形成することを、前記カソード活性材料を前記懸濁液に加える前、及び前記アルカリ金属塩を前記懸濁液の前記液体溶媒中に溶解させる前に行うステップを含むことを特徴とする方法。
【請求項３６】
請求項２７に記載の方法において、前記組み合わせるステップ及び前記カソード材料から擬固体カソードを形成するステップが、リチウム塩又はナトリウム塩を液体溶媒中に溶解させて、第１の塩濃度を有する電解質を形成するステップと、続いて前記液体溶媒の一部を除去して前記塩濃度を増加させて、前記第１の濃度よりも高く２．５Ｍを超える第２の塩濃度を有する擬固体電解質を得るステップとを含むことを特徴とする方法。
【請求項３７】
請求項３６に記載の方法において、前記除去するステップによって、前記塩の沈殿も、結晶化も起こらず、前記電解質は過飽和状態にあることを特徴とする方法。
【請求項３８】
請求項３６に記載の方法において、前記液体溶媒が、少なくとも第１の液体溶媒及び第２の液体溶媒の混合物を含み、前記第１の液体溶媒が前記第２の液体溶媒よりも揮発性が高く、前記液体溶媒の一部を前記除去するステップが、前記第１の液体溶媒を除去するステップを含むことを特徴とする方法。
【請求項３９】
請求項２７に記載の方法において、前記アノードを形成する前記ステップが、（Ａ）ある量のアノード活性材料と、ある量の電解質と、伝導性添加剤とを組み合わせて、変形可能で電気伝導性のアノード材料を形成するステップにおいて、伝導性フィラメントを含む前記伝導性添加剤が電子伝導経路の３Ｄネットワークを形成し、前記電解質が、溶媒中に溶解又は分散したアルカリ塩を含むステップと；（Ｂ）前記変形可能で伝導性のアノード材料から擬固体アノードを形成するステップにおいて、前記形成するステップが、前記アノードが１０−６Ｓ／ｃｍ以上の電気伝導率を維持するように前記電子伝導経路の３Ｄネットワークを中断することなく前記変形可能で伝導性のアノード材料を電極形状に変形させることを含むステップと、
を含むことを特徴とする方法。
【請求項４０】
請求項２７に記載の方法において、前記溶媒が、水、有機溶媒、イオン液体、又は有機溶媒とイオン液体との混合物から選択されることを特徴とする方法。
【請求項４１】
請求項２７に記載の方法において、前記アルカリ金属−硫黄セルがリチウムイオン硫黄セルであり、前記アノードが：
（ｈ）リチウム金属又はリチウム金属合金の粒子；
（ｉ）天然黒鉛粒子、人造黒鉛粒子、メソカーボンマイクロビーズ（ＭＣＭＢ）、炭素粒子、ニードルコークス、カーボンナノチューブ、カーボンナノファイバ、炭素繊維、及び黒鉛繊維；
（ｊ）ケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、ニッケル（Ｎｉ）、コバルト（Ｃｏ）、マンガン（Ｍｎ）、チタン（Ｔｉ）、鉄（Ｆｅ）、及びカドミウム（Ｃｄ）；
（ｋ）Ｓｉ、Ｇｅ、Ｓｎ、Ｐｂ、Ｓｂ、Ｂｉ、Ｚｎ、Ａｌ、又はＣｄと別の元素との合金又は金属間化合物において、化学量論的又は非化学量論的である合金又は金属間化合物；
（ｌ）Ｓｉ、Ｇｅ、Ｓｎ、Ｐｂ、Ｓｂ、Ｂｉ、Ｚｎ、Ａｌ、Ｆｅ、Ｎｉ、Ｃｏ、Ｔｉ、Ｍｎ、又はＣｄの酸化物、炭化物、窒化物、硫化物、リン化物、セレン化物、及びテルル化物、並びにそれらの混合物又は複合物；
（ｍ）それらのプレリチウム化されたバージョン；
（ｎ）プレリチウム化されたグラフェンシート；並びに
それらの組合せ、
からなる群から選択されるアノード活性材料を含むことを特徴とする方法。
【請求項４２】
請求項４１に記載の方法において、前記プレリチウム化されたグラフェンシートが、純粋なグラフェン、酸化グラフェン、還元酸化グラフェン、フッ化グラフェン、塩化グラフェン、臭化グラフェン、ヨウ化グラフェン、水素化グラフェン、窒素化グラフェン、ホウ素がドープされたグラフェン、窒素がドープされたグラフェン、化学官能化グラフェン、それらの物理的若しくは化学的に活性化若しくはエッチングされたバージョン、又はそれらの組合せのプレリチウム化されたバージョンから選択されることを特徴とする方法。
【請求項４３】
請求項２７に記載の方法において、前記アルカリ金属−硫黄セルがナトリウムイオン硫黄セルであり、前記アノードが、石油コークス、カーボンブラック、非晶質炭素、活性炭、ハードカーボン、ソフトカーボン、鋳型炭素、中空炭素ナノワイヤ、中空炭素球、チタネート、ＮａＴｉ２（ＰＯ４）３、Ｎａ２Ｔｉ３Ｏ７、Ｎａ２Ｃ８Ｈ４Ｏ４、Ｎａ２ＴＰ、ＮａｘＴｉＯ２（ｘ＝０．２〜１．０）、Ｎａ２Ｃ８Ｈ４Ｏ４、カルボキシレート系材料、Ｃ８Ｈ４Ｎａ２Ｏ４、Ｃ８Ｈ６Ｏ４、Ｃ８Ｈ５ＮａＯ４、Ｃ８Ｎａ２Ｆ４Ｏ４、Ｃ１０Ｈ２Ｎａ４Ｏ８、Ｃ１４Ｈ４Ｏ６、Ｃ１４Ｈ４Ｎａ４Ｏ８、又はそれらの組合せから選択されるアルカリインターカレーション化合物を含むアノード活性材料を含むことを特徴とする方法。
【請求項４４】
請求項２７に記載の方法において、前記アルカリ金属−硫黄セルがナトリウムイオン硫黄セルであり、前記活性材料が：
ａ）ナトリウム金属又はナトリウム金属合金の粒子；
ｂ）天然黒鉛粒子、人造黒鉛粒子、メソカーボンマイクロビーズ（ＭＣＭＢ）、炭素粒子、ニードルコークス、カーボンナノチューブ、カーボンナノファイバ、炭素繊維、及び黒鉛繊維；
ｃ）ナトリウムがドープされたケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、チタン（Ｔｉ）、コバルト（Ｃｏ）、ニッケル（Ｎｉ）、マンガン（Ｍｎ）、カドミウム（Ｃｄ）、及びそれらの混合物；
ｄ）Ｓｉ、Ｇｅ、Ｓｎ、Ｐｂ、Ｓｂ、Ｂｉ、Ｚｎ、Ａｌ、Ｔｉ、Ｃｏ、Ｎｉ、Ｍｎ、Ｃｄ、及びそれらの混合物のナトリウムを含有する合金又は金属間化合物；
ｅ）Ｓｉ、Ｇｅ、Ｓｎ、Ｐｂ、Ｓｂ、Ｂｉ、Ｚｎ、Ａｌ、Ｆｅ、Ｔｉ、Ｃｏ、Ｎｉ、Ｍｎ、Ｃｄ、及びそれらの混合物若しくは複合物のナトリウムを含有する酸化物、炭化物、窒化物、硫化物、リン化物、セレン化物、テルル化物、又はアンチモン化物；
ｆ）ナトリウム塩；
ｇ）ナトリウムイオンがあらかじめ充填されたグラフェンシート；並びにそれらの組合せ、
からなる群から選択されるアノード活性材料であることを特徴とする方法。
【請求項４５】
請求項２７に記載の方法において、前記カソード活性材料が１５ｍｇ／ｃｍ２を超える電極活性材料質量負荷を構成することを特徴とする方法。
【請求項４６】
請求項２７に記載の方法において、前記カソード活性材料が２５ｍｇ／ｃｍ２を超える電極活性材料質量負荷を構成することを特徴とする方法。
【請求項４７】
請求項２７に記載の方法において、前記カソード活性材料が４５ｍｇ／ｃｍ２を超える電極活性材料質量負荷を構成することを特徴とする方法。
【発明の詳細な説明】
【技術分野】
【０００１】
関連出願の相互参照
本出願は、参照により本明細書に援用される２０１７年６月３０日に出願された米国特許出願第１５／６３８，８１１号明細書、及び２０１７年６月３０日に出願された米国特許出願第１５／６３８，８５４号明細書の優先権を主張する。
【０００２】
本発明は、一般に、充電式リチウム金属−硫黄電池、ナトリウム金属−硫黄電池、リチウムイオン−硫黄電池、及びナトリウムイオン−硫黄電池などのアルカリ金属−硫黄電池の分野に関する。
【背景技術】
【０００３】
充電式リチウムイオン（Ｌｉイオン）及びリチウム金属電池（Ｌｉ−硫黄電池及びＬｉ金属−空気電池など）は、電気自動車（ＥＶ）、ハイブリッド電気自動車（ＨＥＶ）、並びに携帯用電子デバイス、例えばラップトップコンピュータ及び携帯電話の将来性のある電源と考えられている。金属元素としてのリチウムは、アノード活性材料としてあらゆる他の金属又は金属がインターカレートされた化合物と比較すると最も高い容量（３，８６１ｍＡｈ／ｇ）を有する（比容量が４，２００ｍＡｈ／ｇであるＬｉ４．４Ｓｉは除く）。したがって、一般に、Ｌｉ金属電池は、リチウムイオン電池よりもはるかに高いエネルギー密度を有する。
【０００４】
歴史的には、充電式リチウム金属電池は、ＴｉＳ２、ＭｏＳ２、ＭｎＯ２、ＣｏＯ２、及びＶ２Ｏ５などの比較的高い比容量を有する非リチウム化化合物がカソード活性材料として使用され、これらをリチウム金属アノードと組み合わせることで製造された。電池が放電すると、リチウムイオンはリチウム金属アノードから電解質を介してカソードまで移動し、カソードはリチウム化される。残念ながら、充電／放電を繰り返すと、リチウム金属はアノードにおいてデンドライトを形成し、これは最終的には成長してセパレータを貫通し、内部短絡及び爆発を引き起こす。この問題に関連する一連の事故の結果、１９９０年代の初期にこれらの種類の二次電池の製造は停止され、リチウムイオン電池に取って代わられた。
【０００５】
リチウムイオン電池中では、純リチウム金属のシート又はフィルムの代わりに、アノードとして炭質物が使用された。リチウムイオン電池の動作の再充電及び放電の段階中にそれぞれ、炭質物は、（例えばグラフェン面間のリチウムのイオン又は原子のインターカレーションによって）リチウムを吸収し、リチウムイオンを脱着する。炭質物は、リチウムがインターカレートすることができる黒鉛を主として含むことができ、結果として得られる黒鉛インターカレーション化合物はＬｉｘＣ６で表すことができ、ここでｘは典型的には１未満である。
【０００６】
リチウムイオン（Ｌｉイオン）電池は、電気駆動自動車の将来性のあるエネルギー貯蔵装置であるが、最先端技術のＬｉイオン電池は、コスト及び性能の目標にまだ適合していない。Ｌｉイオンセルでは、典型的には、炭素負極（アノード）に対して高い電位でＬｉ＋がデインターカレート／再インターカレートする正極（カソード）としてリチウム遷移金属酸化物又はリン酸塩が使用される。リチウム遷移金属酸化物又はリン酸塩をベースとするカソード活性材料の比容量は、典型的には１４０〜１７０ｍＡｈ／ｇの範囲内である。結果として、市販のＬｉイオンセルの比エネルギーは、典型的には１２０〜２５０Ｗｈ／ｋｇの範囲内、最も典型的には１５０〜２２０Ｗｈ／ｋｇの範囲内である。これらの比エネルギー値は、電池式電気自動車が広く許容されるために必要となる値の１／２〜１／３である。
【０００７】
ハイブリッド（ＨＥＶ）、プラグインハイブリッド電気自動車（ＨＥＶ）、及び全電池電気自動車（ＥＶ）の急速な開発とともに、はるかに高い比エネルギー、高いエネルギー密度、高いレート能力、長いサイクル寿命、及び安定性を有する蓄電池が得られるアノード材料及びカソード材料が緊急に必要とされている。最も期待できるエネルギー貯蔵装置の１つはリチウム−硫黄（Ｌｉ−Ｓ）セルであり、その理由はＬｉの理論容量が３，８６１ｍＡｈ／ｇであり、Ｓの理論容量が１，６７５ｍＡｈ／ｇであるためである。最も単純な形態では、Ｌｉ−Ｓセルは、正極としての元素硫黄と、負極としてのリチウムとからなる。このリチウム−硫黄セルは、Ｌｉ＋／Ｌｉｏを基準としてほぼ２．２Ｖの反応Ｓ８＋１６Ｌｉ←→８Ｌｉ２Ｓで表される酸化還元対で動作する。この電気化学ポテンシャルは、従来のリチウムイオン電池中の従来の正極（例えばＬｉＭｎＯ４）が示す電気化学ポテンシャルの約２／３である。しかし、この欠点は、Ｌｉ及びＳの両方の非常に高い理論容量によって相殺される。したがって、従来のインターカレーションベースのＬｉイオン電池と比較すると、Ｌｉ−Ｓセルは、はるかに高いエネルギー密度（容量と電圧との積）が得られる可能性がある。Ｌｉ２Ｓへの完全な反応を仮定すると、エネルギー密度値は、Ｌｉ及びＳの合計の重量又は体積を基準としてそれぞれ２，５００Ｗｈ／ｋｇ及び２，８００Ｗｈ／Ｌに近づくことができる。全セル重量又は体積に基づく場合は、エネルギー密度は、それぞれ１，０００Ｗｈ／ｋｇ及び１，１００Ｗｈ／Ｌに近づくことができる。しかし、硫黄カソード技術の業界の先導者によって報告される現在のＬｉ−硫黄セルは、最大セル比エネルギーが２５０〜４００Ｗｈ／ｋｇ及び５００〜６５０Ｗｈ／Ｌ（全セル重量又は体積を基準としている）であり、これらは実現可能な値よりもはるかに低い。
【０００８】
要約すると、その大きな利点にもかかわらず、Ｌｉ−Ｓセルには幾つかの大きな技術的問題があり、そのためその広範な商業化が大きく妨げられている：
（１）従来のリチウム金属セルには、デンドライトの形成及び関連する内部短絡の問題が依然として存在する。
（２）硫黄又は硫黄含有有機化合物は、電気的及びイオン的の両方で高い絶縁性である。高い電流密度又は充電／放電率における可逆的電気化学反応を可能にするためには、硫黄と電気伝導性添加剤との密接な接触を維持する必要がある。種々の炭素−硫黄複合物がこの目的で使用されているが、接触面積の規模が限定されるために限定的にのみ成功している。報告される典型的な容量は、中程度のレートにおいて３００〜５５０ｍＡｈ／ｇの間である（カソード炭素−硫黄複合物の重量を基準としている）。
（３）セルは、放電−充電サイクル中に大きな容量の低下を示す傾向にある。これは主として、放電及び充電の両方のプロセス中に反応中間体として形成されるリチウムポリスルフィドアニオンの、電解質中に使用される極性有機溶媒に対する高い溶解性のためである。サイクル中、リチウムポリスルフィドアニオンは、セパレータを通過してＬｉ負極まで移動することができ、そこでそれらは還元されて固体析出物（Ｌｉ２Ｓ２及び／又はＬｉ２Ｓ）となり、それによって活性質量が減少する。さらに、放電中に正極表面上に析出する固体生成物は、電気化学的に不可逆的となり、これも活性質量の減少の一因となる。
（４）より一般的に言うと、元素硫黄、有機硫黄、及び炭素−硫黄材料を含むカソードを含むセルの大きな欠点は、可溶性の硫化物、ポリスルフィド、有機硫化物、炭素−硫化物、及び／又は炭素−ポリスルフィド（以降ではアニオン還元生成物と呼ぶ）の溶解、及びカソードからセルの残りの部分への過剰な外方拡散と関連している。この減少は一般にシャトル効果と呼ばれる。この方法では、幾つかの問題が生じ、高い自己放電率、カソード容量の減少、活性セル成分への電気的接触の減少につながる集電体及び電気リードの腐食、アノードの故障を引き起こすアノード表面の付着物、並びにイオン移動の減少及びセル中の内部抵抗の大幅な増加につながるセル膜セパレータ中の細孔の詰まりが生じる。
【０００９】
これらの課題に対して、新しい電解質、リチウムアノード用保護フィルム、及び固体電解質が開発されている。リチウムポリスルフィドを含む幾つかの興味深いカソードの開発が最近報告されているが、それらの性能は実際の用途に必要な性能には依然として到達していない。
【００１０】
例えば、Ｊｉらは、ナノ構造化硫黄／メソポーラス炭素材料をベースとするカソードによって、これらの課題をかなりの程度克服でき、安定で高い可逆容量を良好なレート特性及びサイクル効率とともに示すことを報告している［Ｘｉｕｌｅｉ  Ｊｉ，Ｋｙｕ  Ｔａｅ  Ｌｅｅ，＆  Ｌｉｎｄａ  Ｆ．Ｎａｚａｒ，“Ａ  ｈｉｇｈｌｙ  ｏｒｄｅｒｅｄ  ｎａｎｏｓｔｒｕｃｔｕｒｅｄ  ｃａｒｂｏｎ−ｓｕｌｆｕｒ  ｃａｔｈｏｄｅ  ｆｏｒ  ｌｉｔｈｉｕｍ−ｓｕｌｆｕｒ  Ｂａｔｔｅｒｉｅｓ，”  Ｎａｔｕｒｅ  Ｍａｔｅｒｉａｌｓ  ８，５００−５０６（２００９）］。しかし、提案されている高度に配向したメソポーラス炭素構造の製造には、時間と費用がかかるテンプレートを用いた方法が必要となる。物理蒸着又は溶液沈殿法を用いて大きな比率の硫黄をこれらのメソスケールの細孔中に充填することも困難である。
【００１１】
Ｚｈａｎｇら（米国特許出願公開第２０１４／０２３４７０２号明細書；０８／２１／２０１４）は、単離された酸化グラフェン（ＧＯ）シートの表面上にＳ粒子を堆積する化学反応方法を使用している。しかし、この方法では、大きな比率のＳ粒子をＧＯ表面上に形成することができない（すなわち、典型的にはＧＯ−Ｓナノコンポジット組成物中＜６６％のＳ）。結果として得られるＬｉ−Ｓセルも低いレート能力を示し；例えば０．０２Ｃのレートにおいて１，１００ｍＡｈ／ｇ（Ｓ重量を基準とする）の比容量が、１．０Ｃのレートにおいて＜４５０ｍＡｈ／ｇまで減少する。実現可能な最大比容量の１，１００ｍＡｈ／ｇは、このような低い充電／放電率においてさえもわずか１，１００／１，６７５＝６５．７％の硫黄利用効率であることに留意されたい（０．０２Ｃは、充電又は放電プロセスが１／０．０２＝５０時間で完了することを意味し；１Ｃ＝１時間、２Ｃ＝１／２時間、及び３Ｃ＝１／３時間などとなる）。さらに、このようなＳ−ＧＯナノコンポジットカソードベースのＬｉ−Ｓセルは、非常に低いサイクル寿命を示し、典型的には容量は、４０未満の充電／放電サイクルでその元の容量の６０％未満まで低下する。このような短いサイクル寿命のため、このＬｉ−Ｓセルはあらゆる実際的な用途で有用とならない。酸化グラフェン表面上にＳ粒子を堆積する別の化学反応方法がＷａｎｇらによって開示されている（米国特許出願公開第２０１３／０１７１３３９号明細書；０７／０４／２０１３）。このＬｉ−Ｓセルには依然として同じ問題がある。
【００１２】
Ｌｉ−Ｓセル中のカソード材料として使用するためのグラフェン−硫黄ナノコンポジット（ＧＯ表面上に吸着させた硫黄粒子を有する）を製造するための溶液沈殿法が、Ｌｉｕらによって開示されている（米国特許出願公開第２０１２／００８８１５４号明細書；０４／１２／２０１２）。この方法は、ＧＯシートとＳとを溶媒（ＣＳ２）中で混合して懸濁液を形成することを伴う。次に溶媒を蒸発させることで固体ナノコンポジットが得られ、次にこれを粉砕することで、約５０ｎｍ未満の平均直径を有する一次硫黄粒子を有するナノコンポジット粉末が得られる。残念ながら、この方法では４０ｎｍ未満のＳ粒子を製造できるとは思われない。結果として得られるＬｉ−Ｓセルは、非常に低いサイクル寿命を示す（わずか５０サイクル後に容量が５０％低下する）。これらのナノコンポジット粒子がポリマー中に封入される場合でさえも、Ｌｉ−Ｓセルは、１００サイクル後にその元の容量の８０％未満を維持する。このセルは低いレート能力も示す（０．１Ｃのレートにおける１，０５０ｍＡｈ／ｇ（Ｓ重量）の比容量が、１．０Ｃのレートにおける＜５８０ｍＡｈ／ｇまで低下する）。この場合もこれは、大きな比率のＳがリチウム貯蔵に寄与していないことを示しており、その結果Ｓ利用効率が低くなっている。
【００１３】
高エネルギー密度のＬｉ−Ｓセルを製造するために種々の方法が提案されているにもかかわらず、電気活性カソード材料の利用（Ｓ利用効率）が改善され、大きなサイクル数にわたって高容量の充電式Ｌｉ−Ｓセルが得られるカソード材料及び製造方法が依然として必要とされている。
【００１４】
最も顕著なことには、リチウム金属（純リチウム、他の金属元素との高リチウム含有量のリチウム合金、又は高リチウム含有量のリチウム含有化合物を含む；例えば＞８０重量％、若しくは好ましくは＞９０重量％のＬｉ）によって、実質的に全ての他のアノード活性材料と比較して最も高いアノード比容量が依然として得られる（純ケイ素を除くが、ケイ素には粉砕の問題がある）。デンドライトに関連する問題に対処できるのであれば、リチウム金属はリチウム−硫黄二次電池における理想的なアノード材料である。
【００１５】
ナトリウム金属（Ｎａ）及びカリウム金属（Ｋ）は、Ｌｉと同様の化学的特性を有し、室温ナトリウム−硫黄セル（ＲＴＮａ−Ｓ電池）又はカリウム硫黄−セル（Ｋ−Ｓ）における硫黄カソードも、（ｉ）低い活性材料利用率、（ｉｉ）短いサイクル寿命、及び（ｉｉｉ）低いクーロン効率などのＬｉ−Ｓ電池において観察されるものと同じ問題に直面している。この場合も、これらの欠点は、主として、Ｓの絶縁性、ＳとＮａ又はＫポリスルフィド中間体との液体電解質中への溶解（及び関連するシャトル効果）、及び充電／放電中の大きな体積変化によって生じる。
【００１６】
公開文献報告（学術論文）及び特許文献の大部分では、科学者又は発明者らは、硫黄又はリチウムポリスルフィドの重量のみ（全カソード複合物の重量ではなく）を基準としてカソード比容量を表すことを選択しているが、残念ながら大きな比率の非活性材料（伝導性添加剤及びバインダーなどのリチウムを貯蔵できないもの）が典型的にはそれらのＬｉ−Ｓセル中に使用されていることに留意されたい。実際的な使用目的では、カソード複合物重量を基準とした容量値を使用することがより有意義となる。
【００１７】
低容量のアノード又はカソード活性材料は、リチウム−硫黄電池、又はナトリウム−硫黄電池に関連する唯一の問題ではない。電池業界が認識していないと思われる、又はほとんど無視している重大な設計上及び製造上の問題がある。例えば、公開されている文献及び特許文献で頻繁に主張されているように（アノード又はカソード活性材料の重量のみに基づく）電極レベルでの重量容量が一見すると高いにもかかわらず、これらの電極は、残念ながら、（総電池セル重量又はパック重量に基づく）電池セル又はパックレベルでの高い容量を電池に提供することができない。これは、これらの報告では電極の実際の活性材料質量負荷が低すぎるという見解によるものである。ほとんどの場合、アノードの活性材料質量負荷（面密度）は、１５ｍｇ／ｃｍ２よりもかなり低く、大抵は＜８ｍｇ／ｃｍ２である（面密度＝電極の厚さ方向に沿った電極断面積あたりの活性材料の量）。カソード活性材料の量は、典型的にはセル内のアノード活性材料の量の１．５〜２．５倍である。その結果、Ｎａイオン−硫黄電池セル、又はＬｉイオン−硫黄電池セルにおけるアノード活性材料（例えば、炭素）の重量比は、典型的には１５％〜２０％であり、カソード活性材料の重量比は、２０％〜３５％（大抵は＜３０％）である。カソード活性材料及びアノード活性材料の複合の重量分率は、典型的には、セル重量の３５％〜５０％である。
【００１８】
低い活性材料質量負荷は、主として、従来のスラリーコーティング手順を使用して比較的厚い電極（１００〜２００μｍよりも厚い）を得ることができないことが原因である。これは、思うほど簡単な作業ではなく、現実には、電極の厚さは、セル性能を最適化するために任意に且つ自由に変えることができる設計パラメータではない。これに反して、より厚い試料は、非常に脆くなりやすく、又は構造的完全性が低くなりやすく、また大量の粘結剤樹脂の使用を必要とする。硫黄の低融点で軟らかい特性のため、１００μｍを超える厚さの硫黄カソードの製造は事実上不可能であった。さらに、実際の電池製造設備において、１５０μｍを超える厚さの被覆電極には、被覆されたスラリーを完全に乾燥させるために１００メートルの長さの加熱ゾーンが必要となる。このため設備費が大幅に増加し、製造処理量が減少する。低い面密度及び低い体積密度（薄い電極及び低い充填密度に関連する）により、電池セルの体積容量は比較的低く、体積エネルギー密度は低い。
【００１９】
よりコンパクトでポータブルなエネルギー貯蔵システムに対する需要の高まりと共に、電池の体積の利用率を高めることに強い関心が持たれている。セルの体積容量及びエネルギー密度の改良を実現するために、高い体積容量及び高い質量負荷を可能にする新規の電極材料及び設計が不可欠である。
【００２０】
したがって、本発明の目的の１つは、従来のＬｉ−Ｓセル及びＮａ−Ｓセルに一般に関連する以下の問題の：（ａ）デンドライトの形成（内部短絡）と；（ｂ）硫黄の非常に低い電気伝導性及びイオン伝導性のために、大きな比率（典型的には３０〜５５％）の不活性伝導性フィラーが必要となり、顕著な比率の利用できない又は再充電できない硫黄又はアルカリ金属ポリスルフィドを有することと）；（ｃ）Ｓ及びアルカリ金属ポリスルフィドの電解質中への溶解、並びにポリスルフィドのカソードからアノードへの移動（これはアノードのＬｉ又はＮａ金属と不可逆的に反応する）によって、活性材料の減少及び容量の低下（シャトル効果）が生じることと；（ｄ）短いサイクル寿命と；（ｅ）アノード及びカソードの両方における低い活性質量負荷と、を克服又は顕著に軽減する合理的な材料及び電池設計に基づいた充電式アルカリ金属−硫黄セルを提供することである。
【００２１】
本発明の具体的な目的の１つは、非常に高い比エネルギー又は高いエネルギー密度を示す充電式アルカリ金属−硫黄電池（例えば主としてＬｉ−Ｓ電池及び室温Ｎａ−Ｓ電池）を提供することである。本発明の特定の技術目標の１つは、セルの比エネルギーが４００Ｗｈ／ｋｇを超え、好ましくは５００Ｗｈ／ｋｇを超え、より好ましくは６００Ｗｈ／ｋｇを超え、最も好ましくは７００Ｗｈ／ｋｇを超える（全て全セル重量を基準としている）アルカリ金属−硫黄セル又はアルカリイオン−硫黄セルを提供することである。好ましくは、体積エネルギー密度は６００Ｗｈ／Ｌを超え、さらに好ましくは８００Ｗｈ／Ｌを超え、最も好ましくは１，０００Ｗｈ／Ｌを超える。
【００２２】
本発明の別の目的の１つは、硫黄重量を基準として１，２００ｍＡｈ／ｇを超え、又はカソード複合物重量（硫黄、伝導性添加剤、又は基材を含み、バインダー重量が加えられるが、カソード集電体の重量は除外される）を基準として１，０００ｍＡｈ／ｇを超える高いカソード比容量を示すアルカリ金属−硫黄セルを提供することである。比容量は好ましくは、硫黄重量のみを基準として１，４００ｍＡｈ／ｇを超え、又はカソード複合物重量を基準として１，２００ｍＡｈ／ｇを超える。これは、高い比エネルギー、デンドライト形成に対する良好な抵抗性、及び長く安定なサイクル寿命を伴うことが必要である。
【００２３】
電子デバイスがより小型化され、電気自動車（ＥＶ）がより軽量になることで、デバイス又は乗物の中の一部の特殊な形状又は限定された空間に適合できるように形状適合性である高エネルギー密度の電池が緊急に必要とされている。他の場合には空いたままの（使用されない又は「無駄になる」）空間（例えば車のドア又はルーフトップの一部）となる空間内に電池を組み込むことによって、デバイスをより小型にすることができ、又はＥＶがより多くの電力を貯蔵できるようにすることができる。電池を形状適合性にするために、電極は変形可能で、可撓性で、形状適合性である必要がある。
【００２４】
したがって、伝導率、高レート能力、高い電力密度、及び高いエネルギー密度を損なうことなく高い活性材料質量負荷（高い面密度）、大きな電極厚さ又は体積を有するリチウム電池及びナトリウム電池が明らかに緊急に必要とされている。これらの電池は、環境に優しい方法で製造される必要がある。さらに電池は形状適合性である必要がある。
【発明の概要】
【００２５】
本発明は、高い活性材料質量負荷、非常に少ないオーバーヘッド重量及び体積（活性材料の質量及び体積を基準とする）、高容量、並びに前例のない高いエネルギー密度及び電力密度を有する、リチウム−硫黄電池、ナトリウム−硫黄電池、又はカリウム−硫黄電池の製造方法を提供する。このＬｉ−Ｓ電池、Ｎａ−Ｓ電池、又はＫ−Ｓ電池は、一次電池（非充電式）又は二次電池（充電式）、例えば充電式リチウム金属−硫黄電池又はナトリウム金属−硫黄電池（リチウム又はナトリウム金属のアノードを有する）、並びにリチウムイオン硫黄電池又はナトリウムイオン硫黄電池（例えば第１のリチウムインターカレーション化合物をアノード活性材料として有する）であってよい。この電池はカリウム−硫黄電池も含む。
【００２６】
ある実施形態では、本発明は：（ａ）約３０体積％〜約９５体積％の硫黄含有カソード活性材料（好ましくは硫黄、金属−硫黄化合物、硫黄−炭素複合物、硫黄−グラフェン複合物、硫黄−黒鉛複合物、有機硫黄化合物、硫黄−ポリマー複合物、又はそれらの組合せから選択される）と、溶媒中に溶解したアルカリ塩を含む（しかし、この溶媒中に溶解した、この溶媒中に分散した、及びこの溶媒が含浸したイオン伝導性ポリマーは含まない）約５体積％〜約４０体積％の第１の電解質と、約０．０１体積％〜約３０体積％の伝導性添加剤とを含む擬固体カソードにおいて、擬固体電極が約１０−６Ｓ／ｃｍ〜約３００Ｓ／ｃｍの電気伝導率を有するように、伝導性フィラメントを含む伝導性添加剤が電子伝導経路の３Ｄネットワークを形成する、擬固体カソードと；（ｂ）アノードと；（ｃ）アノードと擬固体カソードとの間に配置されたイオン伝導膜又は多孔質のセパレータと、を含むアルカリ−硫黄セルにおいて；上記擬固体カソードが２００μｍ以上の厚さを有するアルカリ−硫黄セルを提供する。擬固体カソードは、好ましくは１０ｍｇ／ｃｍ２以上、好ましくは１５ｍｇ／ｃｍ２以上、さらに好ましくは２５ｍｇ／ｃｍ２以上、より好ましくは３５ｍｇ／ｃｍ２以上、さらにより好ましくは４５ｍｇ／ｃｍ２以上、最も好ましくは６５ｍｇ／ｃｍ２を超えるカソード活性材料質量負荷を有する。
【００２７】
このセル中、アノードは、約１．０体積％〜約９５体積％のアノード活性材料と、溶媒中に溶解したアルカリ塩を含む（この溶媒中に溶解した、この溶媒中に分散した、又はこの溶媒が含浸したある程度のイオン伝導性ポリマーを含む、又はイオン伝導性ポリマーは全く含まない）約５体積％〜約４０体積％の第２の電解質と、約０．０１体積％〜約３０体積％の伝導性添加剤とを含む擬固体アノードを含むことができ、擬固体電極が約１０−６Ｓ／ｃｍ〜約３００Ｓ／ｃｍの電気伝導率を有するように、伝導性フィラメントを含む上記伝導性添加剤が電子伝導経路の３Ｄネットワークを形成し；上記擬固体アノードは２００μｍ以上の厚さを有する。擬固体アノードは、好ましくは１０ｍｇ／ｃｍ２以上、好ましくは１５ｍｇ／ｃｍ２以上、さらに好ましくは２５ｍｇ／ｃｍ２以上、より好ましくは３５ｍｇ／ｃｍ２以上、さらにより好ましくは４５ｍｇ／ｃｍ２以上、最も好ましくは６５ｍｇ／ｃｍ２を超えるアノード活性材料質量負荷を有する。第１の電解質は第２の電解質と組成及び構造が同じ場合も異なる場合もあり得る。
【００２８】
ある実施形態では、本発明は：（Ａ）約１．０体積％〜約９５体積％のアノード活性材料と、溶媒中に溶解したアルカリ塩を含む（この溶媒中に溶解した、この溶媒中に分散した、及びこの溶媒が含浸したイオン伝導性ポリマーは含まない）約５体積％〜約４０体積％の電解質と、約０．０１体積％〜約３０体積％の伝導性添加剤とを含む擬固体アノードにおいて、擬固体電極が約１０−６Ｓ／ｃｍ〜約３００Ｓ／ｃｍの電気伝導率を有するように、伝導性フィラメントを含む伝導性添加剤が電子伝導経路の３Ｄネットワークを形成する、擬固体アノードと；（Ｂ）硫黄、金属−硫黄化合物、硫黄−炭素複合物、硫黄−グラフェン複合物、硫黄−黒鉛複合物、有機硫黄化合物、硫黄−ポリマー複合物、又はそれらの組合せから選択される硫黄含有カソード活性材料を含むカソードと；（Ｃ）擬固体アノードとカソードとの間に配置されたイオン伝導膜又は多孔質のセパレータと、を含むアルカリ−硫黄セルにおいて；上記擬固体アノード及びカソードが好ましくはそれぞれ２００μｍ以上の厚さを有する、アルカリ−硫黄セルを提供する。
【００２９】
本発明による擬固体電極は、変形可能で、可撓性で、形状適合性であり、これによって形状適合性の電池が可能となる。
【００３０】
本発明は、擬固体電極を有するアルカリ−硫黄セルの製造方法において：（ａ）ある量の活性材料（アノード活性材料又はカソード活性材料）と、溶媒中に溶解したアルカリ塩を含むある量の電解質と、伝導性添加剤とを組み合わせて、変形可能で電気伝導性の電極材料を形成するステップにおいて、伝導性フィラメントを含む伝導性添加剤が電子伝導経路の３Ｄネットワークを形成するステップと；（ｂ）上記電極材料から擬固体電極（第１の電極）を形成するステップにおいて、この形成するステップが、電極が１０−６Ｓ／ｃｍ以上（好ましくは１０−５Ｓ／ｃｍ以上、より好ましくは１０−３Ｓ／ｃｍ以上、さらに好ましくは１０−２Ｓ／ｃｍ以上、さらにより好ましく典型的には１０−１Ｓ／ｃｍ以上、さらにより典型的で好ましくは１Ｓ／ｃｍ以上、さらにより典型的で好ましくは１０Ｓ／ｃｍ以上で、最大３００Ｓ／ｃｍ）の電気伝導率を維持するように、電子伝導経路の３Ｄネットワークを中断することなく電極材料を電極形状に変形させることを含むステップと；（ｃ）第２の電極（第２の電極も同様に擬固体電極であってよい）を形成するステップと；（ｄ）２つの電極の間にイオン伝導性セパレータが配置されるように、擬固体電極と第２の電極とを組み合わせることによってアルカリ−硫黄セルを形成するステップとを含む、方法も提供する。
【００３１】
「フィラメント」は、ある最大寸法（例えば長さ）及びある最小寸法（例えば直径又は厚さ）を有する固体材料の物体であり、最大寸法対最小寸法の比は３を超え、好ましくは１０を超え、さらに好ましくは１００を超える。典型的には、これは、幾つかの例を挙げると、ワイヤ状、繊維状、針状、棒状、プレートレット状、シート状、リボン状、又は円板状の物体である。ある実施形態では、伝導性フィラメントは、炭素繊維、黒鉛繊維、カーボンナノファイバ、黒鉛ナノファイバ、カーボンナノチューブ、ニードルコークス、炭素ウィスカ、伝導性ポリマー繊維、伝導性材料被覆繊維、金属ナノワイヤ、金属繊維、金属ワイヤ、グラフェンシート、膨張黒鉛プレートレット、それらの組合せ、又はそれらと非フィラメント状伝導性粒子との組合せから選択される。
【００３２】
ある実施形態では、電極は１０−５Ｓ／ｃｍ〜約１００Ｓ／ｃｍの電気伝導率を維持する。
【００３３】
ある実施形態では、変形可能な電極材料は、１，０００ｓ−１の見かけの剪断速度において測定して約１０，０００Ｐａ−ｓ以上の見かけの粘度を有する。ある実施形態では、変形可能な電極材料は、１，０００ｓ−１の見かけの剪断速度において約１００，０００Ｐａ−ｓ以上の見かけの粘度を有する。
【００３４】
この方法では、活性材料の量は、典型的には約２０体積％〜約９５体積％の電極材料、より典型的には約３５体積％〜約８５体積％の電極材料、最も典型的には約５０体積％〜約７５体積％の電極材料である。
【００３５】
好ましくは、活性材料、伝導性添加剤、及び電解質（リチウム塩又はナトリウム塩を液体溶媒中に溶解させるステップを含む）を組み合わせるステップは、特定の順序に従う。このステップは、最初に伝導性フィラメントを液体溶媒中に分散させて均一な懸濁液を形成するステップと、続いてこの懸濁液中に活性材料を加え、リチウム塩又はナトリウム塩を液体溶媒中に溶解させるステップとを含む。言い換えると、活性材料などの別の成分を加える前、及びリチウム塩若しくはナトリウム塩を溶媒中に溶解させる前に、最初に伝導性フィラメントを液体溶媒中に均一に分散させる必要がある。この順序は、より低い伝導性フィラメント体積分率（より低い閾値体積分率）において電子伝導経路の３Ｄネットワークを形成するために、伝導性フィラメントの浸透を実現することが重要である。このような順序に従わない場合、伝導性フィラメントの浸透が起こらない場合があり、又は過度に大きな比率の伝導性フィラメント（例えば＞１０体積％）が加えられる場合にのみ起こる場合があり、これによって活性材料の分率が減少し、したがってセルのエネルギー密度が低下する。
【００３６】
ある実施形態では、組み合わせるステップ及び電極材料から擬固体電極を形成するステップは、リチウム塩（又はナトリウム塩）を液体溶媒中に溶解させて、第１の塩濃度を有する電解質を形成するステップと、続いて液体溶媒の一部を除去して塩濃度を増加させて、第１の濃度よりも高く、好ましくは塩が２．５Ｍを超える（より好ましくは３．０Ｍ〜１４Ｍの）第２の塩濃度を有する擬固体電解質を得るステップとを含む。結果として得られる電解質は、電解質からの塩の沈殿も、結晶化も起こらない飽和又は過飽和の状態である。
【００３７】
溶媒の一部を除去するステップは、塩の沈殿も、結晶化も引き起こさず、電解質が飽和又は過飽和の状態となるような方法で行うことができる。ある好ましい実施形態では、液体溶媒は、少なくとも第１の液体溶媒と第２の液体溶媒との混合物を含み、第１の液体溶媒は第２の液体溶媒よりも揮発性が高く、液体溶媒の一部を除去するステップは、第１の液体溶媒を部分的又は完全に除去することを含む。結果として得られる電解質は、電解質からの塩の沈殿も、結晶化も起こらない飽和又は過飽和の状態である。
【００３８】
本発明の実施に使用できるアノード活性材料の種類に対する制限はない。ある好ましい実施形態では、アルカリ金属セルは、リチウム金属電池、リチウムイオン電池、又はリチウムイオンキャパシタであり、アノード活性材料は：（ａ）リチウム金属又はリチウム金属合金の粒子；（ｂ）天然黒鉛粒子、人造黒鉛粒子、メソカーボンマイクロビーズ（ＭＣＭＢ）、炭素粒子（ソフトカーボン及びハードカーボンなど）、ニードルコークス、カーボンナノチューブ、カーボンナノファイバ、炭素繊維、及び黒鉛繊維；（ｃ）ケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、ニッケル（Ｎｉ）、コバルト（Ｃｏ）、マンガン（Ｍｎ）、チタン（Ｔｉ）、鉄（Ｆｅ）、及びカドミウム（Ｃｄ）；（ｄ）Ｓｉ、Ｇｅ、Ｓｎ、Ｐｂ、Ｓｂ、Ｂｉ、Ｚｎ、Ａｌ、又はＣｄと別の元素との合金又は金属間化合物において、化学量論的又は非化学量論的である上記合金又は化合物；（ｅ）Ｓｉ、Ｇｅ、Ｓｎ、Ｐｂ、Ｓｂ、Ｂｉ、Ｚｎ、Ａｌ、Ｆｅ、Ｎｉ、Ｃｏ、Ｔｉ、Ｍｎ、又はＣｄの酸化物、炭化物、窒化物、硫化物、リン化物、セレン化物、及びテルル化物、並びにそれらの混合物又は複合物；（ｆ）それらのプレリチウム化されたバージョン；（ｇ）プレリチウム化されたグラフェンシート；並びにそれらの組合せからなる群から選択される。
【００３９】
ある実施形態では、アルカリ金属セルは、ナトリウム金属−硫黄セル又はナトリウムイオン硫黄セルであり、活性材料は、石油コークス、非晶質炭素、活性炭、ハードカーボン（黒鉛化が困難な炭素）、ソフトカーボン（容易に黒鉛化可能な炭素）、鋳型炭素、中空炭素ナノワイヤ、中空炭素球、チタネート、ＮａＴｉ２（ＰＯ４）３、Ｎａ２Ｔｉ３Ｏ７、Ｎａ２Ｃ８Ｈ４Ｏ４、Ｎａ２ＴＰ、ＮａｘＴｉＯ２（ｘ＝０．２〜１．０）、Ｎａ２Ｃ８Ｈ４Ｏ４、カルボキシレート系材料、Ｃ８Ｈ４Ｎａ２Ｏ４、Ｃ８Ｈ６Ｏ４、Ｃ８Ｈ５ＮａＯ４、Ｃ８Ｎａ２Ｆ４Ｏ４、Ｃ１０Ｈ２Ｎａ４Ｏ８、Ｃ１４Ｈ４Ｏ６、Ｃ１４Ｈ４Ｎａ４Ｏ８、又はそれらの組合せから選択されるナトリウムインターカレーション化合物を含むアノード活性材料である。
【００４０】
ある実施形態では、アルカリ金属セルは、ナトリウム金属−硫黄セル又はナトリウムイオン硫黄セルであり、活性材料は：（ａ）ナトリウム金属又はナトリウム金属合金の粒子；（ｂ）天然黒鉛粒子、人造黒鉛粒子、メソカーボンマイクロビーズ（ＭＣＭＢ）、炭素粒子、ニードルコークス、カーボンナノチューブ、カーボンナノファイバ、炭素繊維、及び黒鉛繊維；（ｃ）ナトリウムがドープされたケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、チタン（Ｔｉ）、コバルト（Ｃｏ）、ニッケル（Ｎｉ）、マンガン（Ｍｎ）、カドミウム（Ｃｄ）、及びそれらの混合物；（ｄ）Ｓｉ、Ｇｅ、Ｓｎ、Ｐｂ、Ｓｂ、Ｂｉ、Ｚｎ、Ａｌ、Ｔｉ、Ｃｏ、Ｎｉ、Ｍｎ、Ｃｄ、及びそれらの混合物のナトリウムを含有する合金又は金属間化合物；（ｅ）Ｓｉ、Ｇｅ、Ｓｎ、Ｐｂ、Ｓｂ、Ｂｉ、Ｚｎ、Ａｌ、Ｆｅ、Ｔｉ、Ｃｏ、Ｎｉ、Ｍｎ、Ｃｄ、及びそれらの混合物若しくは複合物のナトリウムを含有する酸化物、炭化物、窒化物、硫化物、リン化物、セレン化物、テルル化物、又はアンチモン化物；（ｆ）ナトリウム塩；並びに（ｇ）ナトリウムイオンがあらかじめ充填されたグラフェンシート；並びにそれらの組合せからなる群から選択されるアノード活性材料である。
【００４１】
電解質は、水、有機液体、イオン液体（１００℃未満、好ましくは室温２５℃未満の溶融温度を有するイオン性塩）、又は１／１００〜１００／１の比率のイオン液体と有機液体との混合物を含むことができる。有機液体が望ましいが、イオン液体が好ましい。電解質は、典型的で好ましくは、結果として得られる電極（アノード又はカソード）中で溶質が飽和又は過飽和の状態となる高溶質濃度（リチウム／ナトリウム塩の濃度）を有する。このような電解質は、変形可能又は適合性の固体のように挙動する実質的に擬固体の電解質である。この新しい種類の電解質は、液体電解質、ポリマーゲル電解質、又は固体電解質とは本質的に異なる。
【００４２】
好ましい一実施形態では、擬固体電極の厚さは２００μｍ〜１ｃｍ、好ましくは３００μｍ〜０．５ｃｍ（５ｍｍ）、さらに好ましくは４００μｍ〜３ｍｍ、最も好ましくは５００μｍ〜２．５ｍｍ（２，５００μｍ）である。活性材料がアノード活性材料の場合、アノード活性材料は、２５ｍｇ／ｃｍ２以上（好ましくは３０ｍｇ／ｃｍ２以上、より好ましくは３５ｍｇ／ｃｍ２以上）の質量負荷を有し、及び／又は電池セル全体の重量若しくは体積を基準として少なくとも２５％（好ましくは少なくとも３０％、より好ましくは少なくとも３５％）を占める。活性材料がカソード活性材料の場合、カソード活性材料は、好ましくは２０ｍｇ／ｃｍ２以上（好ましくは２５ｍｇ／ｃｍ２以上、より好ましくは３０ｍｇ／ｃｍ２以上、最も好ましくは４０ｍｇ／ｃｍ２以上）の質量負荷をカソード中に有し、及び／又は電池セル全体の重量若しくは体積を基準として少なくとも４５％（好ましくは少なくとも５０％、より好ましくは少なくとも５５％）を占める。
【００４３】
電極厚さ、アノード活性材料の面積質量負荷若しくは電池セル全体を基準とした質量分率、又はカソード活性材料の面積質量負荷若しくは電池セル全体を基準とした質量分率に対する上記の要求は、従来のスラリーコーティング及び乾燥のプロセスを用いた従来のリチウム電池又はナトリウム電池では実現できなかった。
【００４４】
幾つかの実施形態では、アノード活性材料は、純粋なグラフェン、酸化グラフェン、還元酸化グラフェン、フッ化グラフェン、塩化グラフェン、臭化グラフェン、ヨウ化グラフェン、水素化グラフェン、窒素化グラフェン、ホウ素がドープされたグラフェン、窒素がドープされたグラフェン、化学官能化グラフェン、それらの物理的若しくは化学的に活性化若しくはエッチングされたバージョン、又はそれらの組合せから選択されるグラフェンシートのプレリチウム化されたバージョンである。驚くべきことに、プレリチウム化されないと、得られるリチウム電池セルは、十分なサイクル寿命を示さない（すなわち容量が急速に低下する）。
【００４５】
リチウム金属電池中、カソード活性材料は１５ｍｇ／ｃｍ２を超える（好ましくは２５ｍｇ／ｃｍ２を超える、より好ましくは３５ｍｇ／ｃｍ２を超える、最も好ましくは５０ｍｇ／ｃｍ２を超える）電極活性材料負荷を構成し、及び／又は電極は３００μｍ以上の厚さを有する（好ましくは４００μｍ以上、より好ましくは５００μｍ以上であり、１００ｃｍ以上が可能である）。本発明によるアルカリ金属電池の電極厚さに対する理論的制限はない。
【図面の簡単な説明】
【００４６】
【図１Ａ】図１（Ａ）は、アノード集電体と、アノード集電体の２つの主面上にコーティングされた１つ又は２つのアノード活性材料層（例えば薄いＳｉコーティング層）と、多孔質セパレータ及び電解質と、１つ又は２つのカソード電極層（例えば硫黄層）と、カソード集電体とから構成される従来技術のリチウムイオン電池セルの概略図である。
【図１Ｂ】図１（Ｂ）は、電極層が、活性材料のばらばらの粒子（例えばアノード層中の黒鉛又は酸化スズの粒子、又はカソード層中の硫黄／炭素）と、伝導性添加剤（図示せず）と、樹脂バインダー（図示せず）とから構成される、従来技術のリチウムイオン電池の概略図である。
【図１Ｃ】図１（Ｃ）は、擬固体アノード（電解質中に直接混合又は分散されたアノード活性材料粒子及び伝導性フィラメントからなる）と、多孔質セパレータと、擬固体カソード（電解質中に直接混合又は分散されたＳ含有カソード活性材料粒子及び伝導性フィラメントからなる）とを含む本発明によるリチウム硫黄電池セルの概略図である。この実施形態では、樹脂バインダーは不要である。
【図１Ｄ】図１（Ｄ）は、アノード（Ｃｕ箔表面上に堆積されたリチウム金属層を含む）と、多孔質セパレータと、擬固体カソード（電解質中に直接混合又は分散されたＳ含有カソード活性材料粒子及び伝導性フィラメントからなる）とを含む本発明によるリチウム金属−硫黄電池セルの概略図である。この実施形態では、樹脂バインダーは不要である。
【図２Ａ】図２（Ａ）は、固体電解質の密接に充填された高秩序構造の概略図である。
【図２Ｂ】図２（Ｂ）は、カチオン（例えばＬｉ＋又はＮａ＋）が容易に通過できる自由体積を大きな比率で有する全体的に非晶質の液体電解質の概略図である。
【図２Ｃ】図２（Ｃ）は、遊離の（クラスター化していない）カチオンが容易に移動する非晶質ゾーンを形成するために塩種を分離する溶媒分子を有する擬固体電解質の不規則又は非晶質の構造の概略図である。リチウム塩又はナトリウム塩は、実質的に非晶質のままで飽和又は過飽和の状態になる。
【図３Ａ】図３（Ａ）は、ナトリウム塩の分子比ｘに対する電解質（例えば（ＤＯＬ＋ＤＭＥ）溶媒中の（ＮａＴＦＳＩ塩））のＮａ＋イオン輸率である。
【図３Ｂ】図３（Ｂ）は、ナトリウム塩の分子比ｘに対する電解質（例えば（ＥＭＩｍＴＦＳＩ＋ＤＯＬ）溶媒中の（ＮａＴＦＳＩ塩））のＮａ＋イオン輸率である。
【図４】図４は、剥離黒鉛、膨張黒鉛フレーク（厚さ＞１００ｎｍ）、及びグラフェンシート（厚さ＜１００ｎｍ、より典型的には＜１０ｎｍであり、０．３４ｎｍの薄さでもよい）を製造するための一般に使用されている方法の概略図である。
【図５Ａ】図５（Ａ）は、伝導性フィラメント（カーボンナノファイバ）の体積分率の関数としてプロットした擬固体電極中の伝導性フィラメントの電気伝導率（浸透挙動）である。
【図５Ｂ】図５（Ｂ）は、伝導性フィラメント（還元酸化グラフェンシート）の体積分率の関数としてプロットした擬固体電極中の伝導性フィラメントの電気伝導率（浸透挙動）である。
【図６Ａ】図６（Ａ）は、カソード活性材料としてのＳ／ＣＢ複合粒子と伝導性フィラメントとしてのカーボンナノファイバとを含むＬｉ−ＳセルのＲａｇｏｎｅプロット（重量電力密度対エネルギー密度）である。４つのデータ曲線のうちの３つは本発明の一実施形態により作製したセルのものであり、残りの１つは従来の電極のスラリーコーティング（ロールコーティング）によって作製したセルのものである。
【図６Ｂ】図６（Ｂ）は、従来のＬｉ−Ｓセル及び擬固体電解質と擬固体カソードとを含むＬｉ−Ｓセルのサイクル挙動である。
【図７Ａ】図７（Ａ）は、カソード活性材料としてのグラフェン担持Ｓ粒子（グラフェン表面上に電気化学的に堆積されたＳ）と伝導性フィラメントとしてのＲＧＯとを含むＬｉ−ＳセルのＲａｇｏｎｅプロット（重量電力密度対エネルギー密度）である。４つのデータ曲線のうち３つは本発明の一実施形態により作製したセルのものであり、残りの１つは従来の電極のスラリーコーティング（ロールコーティング）によって作製したセルのものである。
【図７Ｂ】図７（Ｂ）は、従来のＬｉ−Ｓセル及び擬固体電解質と擬固体カソードとを含むＬｉ−Ｓセルのサイクル挙動である。
【図８】図８は、従来の電解質と比較される、Ｓｉナノ粒子アノードと、コバルト酸リチウム（ＬｉＣｏＯ２）カソードと、擬固体電解質（Ｓ１、Ｓ３）とを有するセルのＲａｇｏｎｅプロットである。
【図９】図９は、従来の電解質を有するＳＩＣと比較される、擬固体電解質を有するナトリウムイオンキャパシタ（ＳＩＣ）のＲａｇｏｎｅプロットである。
【発明を実施するための形態】
【００４７】
本発明は、これまで達成されていない非常に高いエネルギー密度を示すリチウム−硫黄電池又はナトリウム−硫黄電池を対象とする。この電池は、一次電池であってよいが、好ましくは、リチウムイオン硫黄電池、リチウム金属−硫黄二次電池（例えばアノード活性材料としてリチウム金属が使用される）、ナトリウムイオン硫黄電池、又はナトリウム金属−硫黄電池（例えばアノード活性材料としてナトリウム金属、カソード活性材料として炭素担持硫黄が使用される）から選択される二次電池である。この電池は、水、有機溶媒、イオン液体、又は有機及びイオン液体の混合物中に溶解したリチウム塩又はナトリウム塩を含む擬固体電解質をベースとする。好ましくは、電解質は、所望の量の伝導性フィラメント及び活性材料が電解質中に加えられる場合でさえも固体と同様に挙動するが変形可能のままである程度まで溶媒中に高濃度の溶質（リチウム塩又はナトリウム塩）を含む「擬固体電解質」である（したがって、「変形可能な擬固体電極」と呼ばれる）。電解質は、液体電解質ではなく、固体電解質でもない。リチウム電池の形状は、円筒形、正方形、ボタン状などであってよく、特殊な形状又は不規則な形状であってよい。本発明は、なんらかの電池形状及び構成に限定されるものではない。
【００４８】
図１（Ａ）中に示されるように、Ｌｉ−Ｓセル又は室温Ｎａ−Ｓセルなどの従来技術のリチウム電池セル又はナトリウム電池セルは、典型的には、アノード集電体（例えばＣｕ箔）、アノード電極又はアノード活性材料層（例えばＬｉ金属箔、ナトリウム箔、又はＣｕ箔の一方若しくは両方の側に堆積されたプレリチウム化されたＳｉコーティング）、多孔質セパレータ及び／又は電解質成分、カソード電極又はカソード活性材料層（又はＡｌ箔の両側にコーティングされた２つのカソード活性材料層）、並びにカソード集電体（例えばＡｌ箔）から構成される。
【００４９】
より一般的に使用される従来技術のセル構成（図１（Ｂ））において、アノード層は、アノード活性材料（例えば、黒鉛、ハードカーボン、又はＳｉ）、導電性添加剤（例えば、カーボンブラック粒子）、及び樹脂粘結剤（例えば、ＳＢＲ又はＰＶＤＦ）の粒子から構成される。カソード層は、カソード活性材料の粒子（例えばＬｉイオンセル中のＬＦＰ粒子、及びＬｉ−Ｓセル中のリチウムポリスルフィド／炭素複合粒子）、伝導性添加剤（例えばカーボンブラック粒子）、及び樹脂バインダー（例えばＰＶＤＦ）から構成される。アノード層及びカソード層はどちらも典型的には１００〜２００μｍまでの厚さであり、単位電極面積当たりでおそらく十分な量の電流を生じさせる。この厚さ範囲は、電池設計者が通常的に作業を行う、業界で受け入れられている制約と考えられる。この厚さの制約は、以下のような幾つかの理由によるものである：（ａ）既存の電池電極コーティング機は、非常に薄い又は非常に厚い電極層をコーティングするようには装備されていない；（ｂ）リチウムイオン拡散経路長の短縮を考慮すると、より薄い層が好ましい；しかし、層が薄すぎると（例えば、＜１００μｍ）、十分な量の活性リチウム貯蔵材料を含まない（したがって、不十分な電流出力となる）；（ｃ）より厚い電極は、ロールコーティング後の乾燥又は取扱い時に層間剥離又は亀裂が生じやすい；及び（ｄ）最小オーバーヘッド重量及び最大リチウム貯蔵容量、したがって最大エネルギー密度（セルのＷｋ／ｋｇ又はＷｈ／Ｌ）を得るために、電池セル内の全ての非活性材料層（例えば、集電体及びセパレータ）を最小に保たなければならない。
【００５０】
あまり一般的に使用されていないセル構成では、図１（Ａ）に示されるように、アノード活性材料（例えば、Ｓｉコーティング）又はカソード活性材料が、銅箔又はＡｌ箔などの集電体上に直接、薄膜の形態で堆積される。しかし、厚さ方向の寸法が非常に小さい（典型的には５００ｎｍよりもはるかに小さく、しばしば必要であれば１００ｎｍよりも薄い）そのような薄膜構造は、（電極又は集電体の表面積を同じと仮定して）電極に少量の活性材料しか組み込むことができないことを示唆し、総リチウム貯蔵容量を低減し、単位電極表面積当たりのリチウム貯蔵容量を低減する。そのような薄膜は、（アノードに関する）サイクリングにより誘発される割れに対する耐性をより高くするため、又はカソード活性材料の完全な利用を容易にするために、厚さを１００ｎｍ未満にしなければならない。そのような制約は、総リチウム貯蔵容量、及び単位電極表面積当たりのリチウム貯蔵容量をさらに減少させる。そのような薄膜電池は、適用範囲が非常に限られている。
【００５１】
アノード側では、１００ｎｍよりも厚いＳｉ層は、電池の充放電サイクル中に割れ抵抗性が低いことが判明している。Ｓｉ層は、わずか数サイクルで破砕されてしまう。カソード側では、１００ｎｍよりも厚いリチウム金属酸化物のスパッタ層は、リチウムイオンが完全に浸透してカソード層全体に達することを可能にせず、カソード活性材料利用率が低くなる。望ましい電極厚さは少なくとも１００μｍであり、個々の活性材料コーティング又は粒子は、望ましくは１００ｎｍ未満の寸法を有する。したがって、集電体上に直接堆積されたこれらの薄膜電極（＜１００ｎｍの厚さを有する）は、必要な厚さに３桁足りない。さらなる問題として、カソード活性材料は全て、電子とリチウムイオンの両方に対して伝導性ではない。大きな層厚さは、非常に高い内部抵抗、及び低い活性材料利用率を示唆する。ナトリウム電池は同様の問題を有する。
【００５２】
すなわち、材料のタイプ、サイズ、電極層の厚さ、及び活性材料の質量負荷の面で、カソード又はアノード活性材料の設計及び選択に際して同時に考慮しなければならない幾つかの相反する因子がある。これまでのところ、これらのしばしば相反する問題に対して任意の先行技術の教示によって提供されている有効な解決策は存在していない。本明細書に開示されるように、本発明者らは、リチウム電池又はナトリウム電池を製造する新規の方法を開発することによって、電池設計者及びまた電気化学者を３０年超にわたって悩ませてきたこれらの難題を解決した。
【００５３】
従来技術のリチウム電池セルは、典型的には、以下のステップを含む方法によって製造される：（ａ）第１のステップは、アノード活性材料（例えば、Ｓｉナノ粒子又はメソカーボンマイクロビーズ、ＭＣＭＢ）、導電性フィラー（例えば、黒鉛フレーク）、及び樹脂粘結剤（例えば、ＰＶＤＦ）の粒子を溶媒（例えば、ＮＭＰ）中で混合して、アノードスラリを形成することである。それとは別に、カソード活性材料（例えば、ＬＦＰ粒子）、導電性フィラー（例えば、アセチレンブラック）、及び樹脂粘結剤（例えば、ＰＶＤＦ）の粒子を溶媒（例えば、ＮＭＰ）中で混合して分散させて、カソードスラリを形成する。（ｂ）第２のステップは、アノード集電体（例えば、Ｃｕ箔）の一方又は両方の主面にアノードスラリをコーティングし、溶媒（例えば、ＮＭＰ）を蒸発させることによってコーティングされた層を乾燥させて、Ｃｕ箔上にコーティングされた乾燥アノード電極を形成することである。同様に、カソードスラリをコーティングして乾燥させて、Ａｌ箔上にコーティングされた乾燥カソード電極を形成する。実際の製造状況では、スラリーコーティングは通常、ロールツーロール方式で行われる；（ｃ）第３のステップは、アノード／Ｃｕ箔シート、多孔質セパレータ層、及びカソード／Ａｌ箔シートを積層し合わせて、３層又は５層アセンブリを形成し、これを所望のサイズに切断して又は細く裂いて積層し、（形状の一例として）矩形の構造を形成するか、又は巻いて円筒形のセル構造にすることを含む。（ｄ）次いで、矩形又は円筒形の積層構造を、アルミニウムプラスチック積層エンベロープ又はスチールケーシングに収容する。（ｅ）次いで、液体電解質を積層構造に注入して、リチウム電池セルを製造する。
【００５４】
方法及び結果として得られるリチウム電池セルに関連する幾つかの重大な問題がある。
１）２００μｍよりも厚い電極層（アノード層又はカソード層）を製造することは非常に難しい。その理由は幾つかある。厚さ１００〜２００μｍの電極は、典型的には、スラリーコーティング施設において長さ３０〜５０メートルの加熱区域を必要とし、これは、時間がかかりすぎ、エネルギーを消費しすぎ、費用対効果が良くない。金属酸化物粒子など幾つかの電極活性材料に関しては、１００μｍよりも厚い良好な構造的完全性を備える電極を実際の製造環境で連続的に製造することはできていない。得られる電極は、非常に壊れやすくて脆い。より厚い電極は、層間剥離及び割れが生じる傾向が高い。
２）図１（Ａ）に示されるような従来の方法では、電極の実際の質量負荷、及び活性材料に関する見掛けの密度は、２００Ｗｈ／ｋｇを超える重量エネルギー密度を実現するには低すぎる。大抵は、比較的大きい黒鉛粒子に関してさえ、電極のアノード活性材料質量負荷（面密度）は２５ｍｇ／ｃｍ２よりもかなり低く、活性材料の見掛けの体積密度又はタップ密度は典型的には１．２ｇ／ｃｍ３未満である。電極のカソード活性材料質量負荷（面密度）は、リチウム金属酸化物系の無機材料に関しては４５ｍｇ／ｃｍ２よりも実質的に低く、有機又はポリマー材料に関しては１５ｍｇ／ｃｍ２よりも実質的に低い。さらに、電池容量に寄与せずに電極に追加の重量及び体積を加える非常に多くの他の非活性材料（例えば、導電性添加剤及び樹脂粘結剤）が存在する。これらの低い面密度及び低い体積密度は、比較的低い重量エネルギー密度及び低い体積エネルギー密度をもたらす。
３）従来の方法は、電極活性材料（アノード活性材料及びカソード活性材料）を液体溶媒（例えば、ＮＭＰ）中で分散させてスラリにする必要があり、集電体表面にコーティングした後に液体溶媒を除去して電極層を乾燥させなければならない。アノード及びカソード層をセパレータ層と共に積層し合わせて、ハウジング内にパッケージングして電池セルを形成した後、セル内に液体電解質を注入する。実際には、２つの電極を濡らし、次いで電極を乾燥させ、最後に再び濡らす。そのような乾燥−湿潤−乾燥−湿潤プロセスは、全く良好なプロセスではない。
４）現在のリチウムイオン電池は、重量エネルギー密度が比較的低く、体積エネルギー密度が低いという欠点が依然としてある。市販のリチウムイオン電池は、約１５０〜２２０Ｗｈ／ｋｇの重量エネルギー密度及び４５０〜６００Ｗｈ／Ｌの体積エネルギー密度を示す。
【００５５】
文献では、活性材料重量のみ又は電極重量に基づいて報告されたエネルギー密度データから、実用的な電池セル又はデバイスのエネルギー密度を直接導くことはできない。「オーバーヘッド重量」、すなわち他のデバイス構成要素（粘結剤、導電性添加剤、集電体、セパレータ、電解質、及びパッケージング）の重量も考慮に入れる必要がある。従来の製造方法では、リチウムイオン電池中のアノード活性材料（例えば黒鉛又は炭素）の重量比は典型的には１２％〜１７％となり、カソード活性材料の重量比は２０％〜３５％（ＬｉＭｎ２Ｏ４などの無機の場合）又は７〜１５％（有機又はポリマーカソード材料の場合）となる。
【００５６】
本発明は、大きな電極厚さ、高い活性材料質量負荷、低いオーバーヘッド重量及び体積、高い容量、並びに高いエネルギー密度を有するリチウム硫黄電池又は室温ナトリウム−硫黄電池セルを提供する。ある実施形態では、本発明は：（ａ）約３０体積％〜約９５体積％のカソード活性材料（硫黄、金属−硫黄化合物、硫黄−炭素複合物、硫黄−グラフェン複合物、硫黄−黒鉛複合物、有機硫黄化合物、硫黄−ポリマー複合物、又はそれらの組合せから選択される硫黄含有カソード活性材料を含む）と、溶媒中に溶解したアルカリ塩を含む約５体積％〜約４０体積％の第１の電解質と、約０．０１体積％〜約３０体積％の伝導性添加剤とを含む擬固体ポリマーカソードにおいて、擬固体電極が約１０−６Ｓ／ｃｍ〜約３００Ｓ／ｃｍ（より高くなり得る）の電気伝導率を有するように、伝導性フィラメントを含む伝導性添加剤が電子伝導経路の３Ｄネットワークを形成する擬固体ポリマーカソードと；（ｂ）アノード（従来のアノード又は擬固体電極であってよい）と；（ｃ）アノードと擬固体カソードとの間に配置されたイオン伝導膜又は多孔質のセパレータと、を含むアルカリ金属セルにおいて；上記擬固体カソードが２００μｍ以上の厚さを有するアルカリ金属セルを提供する。擬固体カソードは、好ましくは１０ｍｇ／ｃｍ２以上、好ましくは１５ｍｇ／ｃｍ２以上、さらに好ましくは２５ｍｇ／ｃｍ２以上、より好ましくは３５ｍｇ／ｃｍ２以上、さらにより好ましくは４５ｍｇ／ｃｍ２以上、最も好ましくは６５ｍｇ／ｃｍ２を超えるカソード活性材料質量負荷を有する。
【００５７】
このセル中、アノードはまた、約３０体積％〜約９５体積％のアノード活性材料と、溶媒中に溶解したアルカリ塩を含む約５体積％〜約４０体積％の第２の電解質と、約０．０１体積％〜約３０体積％の伝導性添加剤とを含み、擬固体ポリマーを含まないアノードを含むことができ、擬固体電極が約１０−６Ｓ／ｃｍ〜約３００Ｓ／ｃｍの電気伝導率を有するように、伝導性フィラメントを含む上記伝導性添加剤が電子伝導経路の３Ｄネットワークを形成し；上記擬固体アノードは２００μｍ以上の厚さを有する。擬固体アノードは、好ましくは１０ｍｇ／ｃｍ２以上、好ましくは１５ｍｇ／ｃｍ２以上、さらに好ましくは２５ｍｇ／ｃｍ２以上、より好ましくは３５ｍｇ／ｃｍ２以上、さらにより好ましくは４５ｍｇ／ｃｍ２以上、最も好ましくは６５ｍｇ／ｃｍ２を超えるアノード活性材料質量負荷を有する。第１の電解質は第２の電解質と組成及び構造が同じ場合も異なる場合もあり得る。
【００５８】
幾つかの実施形態では、アルカリ金属電池は、擬固体アノードを含むが、従来のカソードを含む。しかし、好ましくは、カソードも擬固体電極である。
【００５９】
本発明は、アルカリ金属電池の製造方法も提供する。ある実施形態では、この方法は：
（ａ）ある量の活性材料（アノード活性材料又はカソード活性材料）と、ある量の擬固体電解質（好ましくは２．５Ｍ〜１４Ｍの塩濃度を有する、溶媒中に溶解したアルカリ金属塩を含む）と、伝導性添加剤とを組み合わせて、変形可能で及び電気伝導性の電極材料を形成するステップにおいて、伝導性フィラメントを含む伝導性添加剤が電子伝導経路の３Ｄネットワークを形成するステップと；（活性材料の粒子及び電解質と混合される前は、カーボンナノチューブ及びグラフェンシートなどのこれらの伝導性フィラメントは、不規則に凝集したフィラメントの集合体である。混合手順は、活性材料の粒子を含む高粘稠性電解質中にこれらの伝導性フィラメントを分散させることを伴う。これについては後の項でさらに議論される）
（ｂ）上記電極材料から擬固体電極を形成するステップにおいて、この形成ステップが、電極が１０−６Ｓ／ｃｍ以上（好ましくは１０−５Ｓ／ｃｍ以上、より好ましくは１０−４Ｓ／ｃｍ以上、さらに好ましくは１０−３Ｓ／ｃｍ以上、さらにより好ましく典型的には１０−２Ｓ／ｃｍ以上、さらにより典型的で好ましくは１０−１Ｓ／ｃｍ以上、さらにより典型的で好ましくは１Ｓ／ｃｍ以上であり；最大３００Ｓ／ｃｍが観察された）の電気伝導率を維持するように、電子伝導経路の３Ｄネットワークを中断することなく電極材料を電極形状に変形させることを含むステップと；
（ｃ）第２の電極（第２の電極は、擬固体電極又は従来の電極であってよい）を形成するステップと；
（ｄ）２つの電極の間にイオン伝導性セパレータが配置されるように、擬固体電極と第２の電極とを組み合わせることによってアルカリ金属セルを形成するステップと、
を含む。
【００６０】
図１（Ｃ）中に示されるように、本発明の好ましい一実施形態は、伝導性擬固体アノード２３６と、伝導性擬固体カソード２３８（硫黄含有カソード活性材料を含む）と、アノードとカソードとを電子的に分離する多孔質セパレータ２４０（又はイオン透過膜）とを有するアルカリイオン硫黄セルである。これら３つの構成要素は、典型的には保護ハウジング（図示せず）中に入れられ、この保護ハウジングは、典型的にはアノードに接続されたアノードタブ（端子）、及びカソードに接続されたカソードタブ（端子）を有する。これらのタブは、外部負荷（例えば電池によって電力が供給される電子デバイス）に接続するためのものである。この特定の実施形態では、擬固体ポリマーアノード２３６は、アノード活性材料（例えばＬｉ、Ｓｉ、又はハードカーボンの粒子、図１（Ｃ）中には示されていない）と、電解質相（典型的には溶媒中に溶解したリチウム塩又はナトリウム塩を含む）；これも図１（Ｃ）中には示されていない）と、電子伝導経路の３Ｄネットワーク２４４を形成する伝導性添加剤（伝導性フィラメントを含む）とを含む。同様に、擬固体カソードは、硫黄含有カソード活性材料と、電解質と、電子伝導経路の３Ｄネットワーク２４２を形成する伝導性添加剤（伝導性フィラメントを含む）とを含む。
【００６１】
本発明の別の好ましい一実施形態は、図１（Ｄ）中に示されるように、集電体２８０（例えばＣｕ箔）に堆積され／取り付けられたリチウム又はナトリウム金属被覆／箔２８２から構成されるアノードと、擬固体カソード２８４と、セパレータ又はイオン伝導膜２８２とを有するアルカリ金属−硫黄セルである。擬固体カソード２８４は、カソード活性材料２７２（例えば、Ｓ又はリチウムポリスルフィドを含浸させた多孔質炭素粒子、又はグラフェンシート上に担持されたＳを含む複合粒子）と、電解質相２７４（典型的には溶媒中に溶解したリチウム塩又はナトリウム塩を含む）と、電子伝導経路の３Ｄネットワーク２７０を形成する伝導性添加剤相（伝導性フィラメントを含む）とを含む。
【００６２】
電解質は好ましくは、１．５Ｍ以上、好ましくは２．５Ｍを超え、より好ましくは３．５Ｍを超え、さらに好ましくは５Ｍを超え、さらにより好ましくは７Ｍを超え、さらにより好ましくは１０Ｍを超える塩濃度で溶媒中に溶解したリチウム塩又はナトリウム塩を含む擬固体電解質である。ある実施形態では、電解質は、３．０Ｍ〜１４Ｍの塩濃度で液体溶媒中に溶解したリチウム塩又はナトリウム塩を含む擬固体電解質である。リチウム塩若しくはナトリウム塩及び溶媒の選択は、以下の項で詳細に議論される。
【００６３】
擬固体アノード及び擬固体カソードの両方は、厚さが好ましくは２００μｍを超える（好ましくは３００μｍを超え、より好ましくは４００μｍを超え、さらに好ましくは５００μｍを超え、さらにより好ましくは８００μｍを超え、さらに好ましくは１ｍｍを超え、５ｍｍを超えることができ、１ｃｍを超えることができ、又はより厚くなることができる。本発明による電極厚さに対する理論的制限はない。本発明によるセルでは、アノード活性材料は、典型的にはアノード中で１０ｍｇ／ｃｍ２以上（より典型的で好ましくは２０ｍｇ／ｃｍ２以上、より好ましくは３０ｍｇ／ｃｍ２以上）の電極活性材料負荷を構成する。カソード活性材料は、カソード活性材料としての無機材料の場合４５ｍｇ／ｃｍ２以上（典型的で好ましくは５０ｍｇ／ｃｍ２を超え、より好ましくは６０ｍｇ／ｃｍ２を超える）（有機又はポリマーのカソード活性材料の場合２５ｍｇ／ｃｍ２以上）の電極活性材料質量負荷を構成する。
【００６４】
このような構成（図１（Ｃ）〜図１（Ｄ））においては、電子は、電子伝導経路の３Ｄネットワークを構成し、擬固体電極（アノード又はカソード）全体にわたってあらゆるところに存在する伝導性フィラメントによって集められる前に、短距離（例えば数マイクロメートル以下）のみの移動が必要となる。さらに、全ての電極活性材料粒子は電解質溶媒中にあらかじめ分散し（ぬれ性の問題がない）、湿式コーティング、乾燥、パッキング、及び電解質注入の従来方法によって作製される電極中に一般に存在する乾燥ポケットが存在しなくなる。したがって、本発明によるプロセス又は方法は、従来の電池セル製造法に勝る全く予想外の利点を有する。
【００６５】
活性材料の粒子及び電解質と混合される前、これらの伝導性フィラメント（カーボンナノチューブ及びグラフェンシートなど）は、供給された状態では、本来は不規則に凝集したフィラメントの集合体である。混合手順は、活性材料の粒子を含む高粘稠性固体状電解質中にこれらの伝導性フィラメントを分散させることを伴うことができる。これは考えられるようなありふれた作業ではない。ナノ材料（特に、ナノフィラメント材料、例えばカーボンナノチューブ、カーボンナノファイバ、及びグラフェンシート）の高流動性（非粘稠）液体中の分散は困難であることがよく知られており、高負荷の活性材料（例えば固体粒子、例えば、アノードのＳｉナノ粒子、及びカソードのコバルト酸リチウム）を含有する電解質などの高粘稠性擬固体中ではなおさらである。この問題は、幾つかの好ましい実施形態では、電解質自体が、溶媒中に高濃度のリチウム塩若しくはナトリウム塩及びポリマーを含む擬固体電解質であるという考えによってさらに悪化する。
【００６６】
本発明のある実施形態では、以下のステップの順序を用いることによって、電極層の形成を実現することができる：
順序１（Ｓ１）：最初に、リチウム塩又はナトリウム塩（例えばＬｉＢＦ４）とイオン伝導性ポリマー（例えばＰＥＯ）とをＰＣ及びＤＯＬの混合物中に溶解させて、所望の全塩／ポリマー濃度を有する電解質を形成することができる。次に、伝導性フィラメント（例えばカーボンナノファイバ、還元酸化グラフェンシート、又はＣＮＴ）をこの電解質中に分散させることで、フィラメント−電解質懸濁液が形成される。均一な分散体の形成を促進するために機械的剪断を使用することができる。（このフィラメント−電解質懸濁液は１．０Ｍの低い塩濃度でさえも非常に粘稠性である）。次に、カソード活性材料の粒子（例えばＳ／炭素複合粒子）をフィラメント−電解質懸濁液中に分散させることで、擬固体電極材料が形成される。
【００６７】
順序２（Ｓ２）：最初に、リチウム塩又はナトリウム塩をＰＣ及びＤＯＬの混合物中に溶解させることで、所望の塩濃度を有する電解質が形成される。次に、カソード活性材料の粒子をこの電解質中に分散させることで、活性粒子−電解質懸濁液が形成される。均一な分散体の形成を促進するために機械的剪断を使用することができる。次に伝導性フィラメントを活性粒子−電解質懸濁液中に分散させることで、擬固体電極材料が形成される。
【００６８】
順序３（Ｓ３）：これは好ましい順序の１つである。最初に、所望の量の伝導性フィラメントを、リチウム塩が溶解していない液体溶媒混合物（例えばＰＣ＋ＤＯＬ）中に分散させる。溶媒中の伝導性フィラメントの均一な懸濁液の形成を促進するために機械的剪断を使用することができる。次に、リチウム塩又はナトリウム塩をこの懸濁液中に加え、懸濁液の溶媒混合物中に塩を溶解させることで、所望の全塩／ポリマー濃度を有する電解質が形成される。同時に、又はこれに続いて、活性材料粒子を上記電解質中に分散させることで、変形可能な擬固体電極材料が形成され、これは擬固体電解質（液体電解質ではなく固体電解質でもない）中に分散した活性材料粒子及び伝導性フィラメントから構成される。この擬固体電極材料中で、伝導性フィラメントが浸透して電子伝導経路の３Ｄネットワークが形成される。電極材料が電池の電極に成形されるときに、この３Ｄ伝導性ネットワークは維持される。
【００６９】
幾つかの好ましい実施形態では、電解質が、０．０１ｋＰａ未満又は溶媒単独の蒸気圧の０．６（６０％）未満の蒸気圧を示し（２０℃で測定される場合）、第１の有機液体溶媒単独（リチウム塩が存在しない場合）の引火点よりも少なくとも２０℃高い引火点を示す、１５０℃を超える引火点を示す、又は検出可能な引火点を全く示さないために十分高いアルカリ金属塩濃度で有機又はイオン液体溶媒中に溶解したアルカリ金属塩（リチウム塩及び／又はナトリウム塩）を電解質が含む。
【００７０】
最も驚くべきことで大きな科学的及び技術的重要性は、揮発性有機溶媒の引火性は、十分多い量のアルカリ金属塩をこの有機溶媒中に加えて溶解させて固体状又は擬固体の電解質を形成するのであれば、効果的に抑制できるという本発明者らの発見である。一般に、このような擬固体電解質は、０．０１ｋＰａ未満、多くの場合０．００１ｋＰａ未満（２０℃で測定した場合）、及び０．１ｋＰａ未満、多くの場合０．０１ｋＰａ未満（１００℃で測定した場合）の蒸気圧を示す（アルカリ金属塩が溶解していない対応するニートの溶媒の蒸気圧は、典型的にははるかに高くなる）。擬固体電解質を特徴とする多くの場合、気体分子は実際には少なすぎて検出されない。
【００７１】
非常に重要な観察の１つは、他の場合には高い揮発性の溶媒に対するアルカリ金属塩の高い溶解性（アルカリ金属塩の大きな分子比又はモル分率、典型的には＞０．２、より典型的には＞０．３、多くの場合＞０．４、又はさらには＞０．５）によって、熱力学的平衡条件の気相中に逃れることができる揮発性溶媒分子の量を大幅に減少可能なことである。多くの場合、これによって、非常に高い温度（例えばトーチの使用）においてさえも引火性溶媒の気体分子が火炎を生じるのが効果的に防止される。擬固体ポリマー電解質の引火点は、ニートの有機溶媒単独の引火点よりも、典型的には少なくとも２０度（多くの場合＞５０度又は＞１００度）高い。ほとんどの場合、引火点が１５０℃を超えるか、引火点を検出できないかのいずれかである。この電解質は全く火がつかない。さらに、偶発的に発生したあらゆる火炎は数秒を超えて持続することがない。火災及び爆発の問題が電池式の電気自動車の広範な受け入れに対する主要な障害となっていたことを考慮すると、これは非常に大きな発見である。この新しい技術は、活気のあるＥＶ産業の出現を促進するのに非常に役立ち得る。
【００７２】
安全性を考慮するための超高濃度電池電解質（高い分子分率、例えば＞０．２又は＞０．３のアルカリ金属塩、又はおおよそ＞２．５Ｍ又は３．５Ｍの塩濃度を有する）の蒸気圧に関して報告されている従来の研究は存在しない。これはまさに予期せぬことであり、最も技術的及び科学的に重要なことである。
【００７３】
本発明者らは、伝導性ナノフィラメントによって構成される電子伝導経路の３Ｄネットワークの存在が、臨界蒸気圧の抑制を実現するために必要なアルカリ金属塩の閾値濃度をさらに低下させる働きをするというさらに予期せぬ発見をした。
【００７４】
本発明の別の驚くべき要素の１つは、本発明者らは、充電式アルカリ金属電池中での使用に適切な擬固体電解質を形成するために、高濃度のアルカリ金属塩をほぼあらゆる種類の一般に使用される電池グレードの有機溶媒中に溶解させることができると考えていることである。より容易に理解できる用語で表現すると、この濃度は、典型的には２．５Ｍ（モル／リットル）を超え、より典型的で好ましくは３．５Ｍを超え、さらにより典型的で好ましくは５Ｍを超え、さらにより好ましくは７Ｍを超え、最も好ましくは１０Ｍを超える。２．５Ｍ以上の塩濃度では、電解質はもはや液体電解質ではなく、むしろこれは擬固体電解質である。リチウム電池又はナトリウム電池の分野では、溶媒中のこのような高濃度のアルカリ金属塩は、一般に不可能又は望ましくないと考えられてきた。しかし本発明者らは、顕著に改善された安全性（不燃性）、改善されたエネルギー密度、及び改善された電力密度から、これらの擬固体電解質がリチウム電池及びナトリウム電池の両方で驚くほど良好な電解質となることを見出した。
【００７５】
前述の議論のような不燃性及び高いアルカリ金属イオン輸率に加えて、本発明による擬固体電解質の使用に関連する幾つかのさらなる利点が存在する。一例として、擬固体電解質は、少なくともアノード中に使用される場合は、おそらくは以下の理由でデンドライトの成長が効果的に抑制されることによって充電式アルカリ金属−硫黄電池のサイクル性能及び安全性能を顕著に向上させることができる：
１）めっきが起こる電極の近傍でアニオンが欠乏すると、非水性液体電解質中でデンドライトが成長し始めることが一般に認められている。超高濃度電解質中では、カチオン（Ｌｉ＋又はＮａ＋）と、金属リチウム又はナトリウムのアノードの近くのアニオンとのバランスを維持するための大量のアニオンが存在する。
２）さらに、アニオンの欠乏によって生じる空間電荷が最小限となり、これはデンドライトの成長の原因とはならない。
３）伝導性フィラメントによって構成される電子伝導経路の３Ｄネットワークの存在によって、より均一な電界がアノード中に形成されて、より均一なリチウム又はナトリウムの堆積が促進される。
４）さらに、超高Ｌｉ又はＮａ塩濃度と高Ｌｉイオン又はＮａイオン輸率との両方のために、擬固体電解質によって、多量の利用可能なリチウムイオン又はナトリウムイオン流束が供給され、電解質とリチウム電極又はナトリウム電極との間のリチウムイオン又はナトリウムイオンの物質移動速度が上昇し、それによって充電／放電プロセス中のリチウム又はナトリウムの堆積均一性と溶解とが向上する。
５）さらに、高濃度によって生じる局所的な高粘度によって、電解質からの圧力が上昇してデンドライトの成長が阻害され、場合によりアノード表面上により均一な堆積が行われる。高粘度であることによって、堆積領域付近のアニオンの対流も制限することができ、ナトリウムイオンのより均一な堆積を促進することができる。同じ推論がリチウム金属電池にも適用可能である。
【００７６】
これらの理由は、別々に又は組合せで、本発明者らがこれまで研究してきた多数の充電式アルカリ金属−硫黄セルのいずれにおいてもデンドライト状の特徴が観察されていないことと関与していると考えられる。
【００７７】
さらに、化学又は材料科学の分野の当業者は、このような高い塩濃度では、電解質は非常に高い粘度で固体のように挙動するはずであり、したがって、この電解質は内部でのアルカリ金属イオンの迅速な拡散には適していないはずであると予想していた。その結果、当業者は、このような固体状電解質を含むアルカリ金属電池は、高い充電−放電率において、又は高電流密度条件下で高い容量を示さず、示すことができない（すなわち電池は不十分なレート能力を有するはずである）と予想していた。当技術分野において通常の技能又はさらには非常に高い技能を有する人によるこれらの予想とは逆に、このような擬固体電解質を含む全てのアルカリ金属−硫黄セルでは、長いサイクル寿命で高いエネルギー密度及び高い電力密度が得られる。本発明による本明細書に開示される擬固体電解質では、アルカリ金属イオンの移動が容易になると思われる。この驚くべき観察は２つの主要な要因によるものと思われ：一方は電解質の内部構造に関連し、他方は高いＮａ＋又はＬｉ＋イオン輸率（ＴＮ）に関連する。
【００７８】
理論によって束縛しようと望むものではないが、図２（Ａ）〜図３（Ｃ）を参照することによって、３つの本質的に異なる種類の電解質の内部構造を視覚化することができる。図２（Ａ）は、典型的な固体電解質の密接に充填された高秩序構造を概略的に示しており、アルカリ金属イオンの拡散のための自由体積がわずかに存在する。このような結晶構造中の任意のイオンの移動は非常に困難であり、非常に低い拡散係数（１０−１６〜１０−１２ｃｍ２／秒）及び非常に低いイオン伝導率（典型的には１０−７Ｓ／ｃｍ〜１０−４Ｓ／ｃｍ）が得られる。対照的に、図２（Ｂ）中に概略的に示されるように、液体電解質の内部構造は、全体的に非晶質であり、高い比率の自由体積を有し、それを通ってカチオン（例えば又はＬｉ＋又はＮａ＋）が容易に移動することができ、それによって高い拡散係数（１０−８〜１０−６ｃｍ２／秒）及び高いイオン伝導率（典型的には１０−３Ｓ／ｃｍ〜１０−２Ｓ／ｃｍ）を得ることができる。しかし、低濃度のアルカリ金属塩を含む液体電解質は、引火性であり、デンドライトが形成されやすく、火災及び爆発の危険性が生じる。図２（Ｃ）には、遊離の（クラスター化していない）カチオンが容易に移動する非晶質ゾーンを形成するために塩種を分離する溶媒分子を有する擬固体電解質の不規則又は非晶質の構造が概略的に示されている。このような構造は、高いイオン伝導率値の実現に適しており（典型的には１０−４Ｓ／ｃｍ〜８×１０−３Ｓ／ｃｍ）、さらに依然として不燃性が維持される。比較的少ない溶媒分子が存在し、これらの分子は、圧倒的多数の塩種、ポリマー鎖セグメント、及び伝導性フィラメントのネットワークによって保持される（蒸発が防止される）。
【００７９】
本発明によるＬｉ−Ｓセル又はＮａ−Ｓセルでは、アノードは典型的には、集電体（例えばＣｕ箔又は３Ｄグラフェンナノ構造）の上に堆積された金属箔、薄膜、又は薄いコーティング（＜５０μｍの厚さ）の形態のＬｉ金属又はＮａ金属を含む。
【００８０】
幾つかの実施形態では、アノード活性材料は、純粋なグラフェン、酸化グラフェン、還元酸化グラフェン、フッ化グラフェン、塩化グラフェン、臭化グラフェン、ヨウ化グラフェン、水素化グラフェン、窒素化グラフェン、化学官能化グラフェン、又はそれらの組合せから選択されるプレリチウム化された又はプレナトリウム化されたバージョンのグラフェンシートである。上記のグラフェン材料の任意の１つを製造するための出発グラフェン材料は、天然黒鉛、人造黒鉛、メソフェーズカーボン、メソフェーズピッチ、メソカーボンマイクロビーズ、ソフトカーボン、ハードカーボン、コークス、炭素繊維、カーボンナノファイバ、カーボンナノチューブ、又はそれらの組合せから選択することができる。グラフェン材料は、リチウム電池のアノード活性材料とカソード活性材料の両方のための良好な導電性添加剤でもある。
【００８１】
面間ファンデルワールス力を克服することができると仮定して、天然又は人造黒鉛粒子中の黒鉛結晶の構成グラフェン面を剥離し、抽出又は単離して、六角形を成す炭素原子の個々のグラフェンシートを得ることができ、これらのシートは単原子厚である。炭素原子の単離された個々のグラフェン面は、一般に、単層グラフェンと呼ばれる。厚さ方向で約０．３３５４ｎｍのグラフェン面間隔でファンデルワールス力によって結合された複数のグラフェン面の積層は、一般に多層グラフェンと呼ばれる。多層グラフェンプレートレットは、最大３００層のグラフェン面（１００ｎｍ未満の厚さ）、しかしより典型的には最大３０層のグラフェン面（１０ｎｍ未満の厚さ）、さらにより典型的には最大２０層のグラフェン面（７ｎｍ未満の厚さ）、及び最も典型的には最大１０層のグラフェン面（科学界では一般に数層グラフェンと呼ばれる）を有する。単層グラフェン及び多層グラフェンシートは、総称して「ナノグラフェンプレートレット」（ＮＧＰ）と呼ばれる。グラフェンシート／プレートレット（総称してＮＧＰ）は、０Ｄフラーレン、１Ｄ  ＣＮＴ又はＣＮＦ、及び３Ｄ黒鉛とは異なる新しいクラスのカーボンナノ材料（２Ｄナノカーボン）である。特許請求の範囲を定義する目的で、また当技術分野で一般に理解されるように、グラフェン材料（単離されたグラフェンシート）は、カーボンナノチューブ（ＣＮＴ）又はカーボンナノファイバ（ＣＮＦ）ではない（それらを含まない）。
【００８２】
１つの方法では、図５に示されるように、グラフェン材料は、天然黒鉛粒子を強酸及び／又は酸化剤でインターカレーションして黒鉛インターカレーション化合物（ＧＩＣ）又は酸化黒鉛（ＧＯ）を得ることによって得られる。ＧＩＣ又はＧＯ中のグラフェン面間の間隙空間に化学種又は官能基が存在することが、グラフェン間隔（ｄ００２；Ｘ線回折によって決定される）を増加させる働きをし、それにより、通常であればｃ軸方向に沿ってグラフェン面を一体に保持するファンデルワールス力を大幅に減少させる。ＧＩＣ又はＧＯは、硫酸、硝酸（酸化剤）、及び別の酸化剤（例えば、過マンガン酸カリウム又は過塩素酸ナトリウム）の混合物中に天然黒鉛粉末を浸漬することによって生成されることが最も多い。インターカレーション手順中に酸化剤が存在する場合、得られるＧＩＣは、実際には、ある種の酸化黒鉛（ＧＯ）粒子である。次いで、このＧＩＣ又はＧＯを繰り返し洗浄し、水中ですすいで余剰の酸を除去すると、酸化黒鉛懸濁液又は分散液が得られ、これは、水中に分散された、離散した視覚的に区別可能な酸化黒鉛粒子を含む。グラフェン材料を製造するために、このすすぎステップ後に２つの処理ルートの一方をたどることができ、以下に簡単に説明する。
【００８３】
ルート１は、本質的に乾燥ＧＩＣ又は乾燥酸化黒鉛粒子の塊である「膨張黒鉛」を得るために懸濁液から水を除去することを含む。膨張黒鉛を典型的には８００〜１，０５０℃の範囲内の温度に約３０秒〜２分間曝すと、ＧＩＣは、３０〜３００倍に急速に体積膨張して、「黒鉛ワーム」を形成する。黒鉛ワーム（１０４）はそれぞれ、剥離されてはいるがほとんど分離されておらず、相互接続されたままの黒鉛フレークの集合である。
【００８４】
ルート１Ａでは、これらの黒鉛ワーム（剥離された黒鉛又は「相互接続された／分離されていない黒鉛フレークのネットワーク」）を再び圧縮して、典型的には０．１ｍｍ（１００μｍ）〜０．５ｍｍ（５００μｍ）の範囲内の厚さを有する可撓性黒鉛シート又は箔を得ることができる。代替として、１００ｎｍよりも厚い（したがって定義によりナノ材料ではない）黒鉛フレーク又はプレートレットを主として含むいわゆる「膨張黒鉛フレーク」を製造する目的で、低強度エアミル又はせん断機を使用して黒鉛ワームを単に破砕することを選択することもできる。
【００８５】
ルート１Ｂでは、同一出願人の米国特許出願第１０／８５８，８１４号明細書（２００４年３月６日）（米国特許出願公開第２００５／０２７１５７４号明細書）に開示されているように、剥離された黒鉛は、（例えば、超音波装置、高せん断ミキサ、高強度エアジェットミル、又は高エネルギーボールミルを使用した）高強度の機械的せん断を受けて、分離された単層及び多層グラフェンシート（総称してＮＧＰと呼ぶ）を形成する。単層グラフェンが０．３４ｎｍの薄さであり得る一方、多層グラフェンは、最大１００ｎｍ、しかしより典型的には１０ｎｍ未満の厚さを有することがある（一般に数層グラフェンと呼ばれる）。複数のグラフェンシート又はプレートレットが、製紙法を使用して１枚のＮＧＰ紙として形成されることがある。このＮＧＰ紙は、本発明による方法で利用される多孔質グラフェン構造層の一例である。
【００８６】
ルート２は、個々の酸化グラフェンシートを酸化黒鉛粒子から分離／単離する目的で、酸化黒鉛懸濁液（例えば、水中に分散された酸化黒鉛粒子）を超音波処理することを含む。これは、グラフェン面の離間距離が天然黒鉛での０．３３５４ｎｍから高度に酸化された酸化黒鉛での０．６〜１．１ｎｍに増加されており、隣接する面を一体に保持するファンデルワールス力を大幅に弱めるという見解に基づいている。超音波出力は、完全に分離された、単離された、又は離散した酸化グラフェン（ＧＯ）シートを形成するために、グラフェン面シートをさらに分離するのに十分なものでよい。次いで、これらの酸化グラフェンシートを化学的又は熱的に還元して、「還元酸化グラフェン」（ＲＧＯ）を得ることができ、これは、典型的には、０．００１重量％〜１０重量％、より典型的には０．０１重量％〜５重量％の酸素含有量を有し、最も典型的には且つ好ましくは２重量％未満の酸素を含む。
【００８７】
本出願の特許請求の範囲を定義する目的で、ＮＧＰ又はグラフェン材料は、単層及び多層（典型的には１０層未満）の純粋なグラフェン、酸化グラフェン、還元酸化グラフェン（ＲＧＯ）、フッ化グラフェン、塩化グラフェン、臭化グラフェン、ヨウ化グラフェン、水素化グラフェン、窒素化グラフェン、化学官能化グラフェン、ドープされた（例えば、Ｂ又はＮをドープされた）グラフェンの離散シート／プレートレットを含む。純粋なグラフェンは、本質的に０％の酸素を有する。ＲＧＯは、典型的には０．００１重量％〜５重量％の酸素含有量を有する。酸化グラフェン（ＲＧＯを含む）は、０．００１重量％〜５０重量％の酸素を有することができる。純粋なグラフェンを除き、全てのグラフェン材料が、非炭素元素（例えば、Ｏ、Ｈ、Ｎ、Ｂ、Ｆ、Ｃｌ、Ｂｒ、Ｉなど）を０．００１重量％〜５０重量％含む。本明細書では、これらの材料を不純グラフェン材料と呼ぶ。
【００８８】
純粋なグラフェンは、より小さい離散グラフェンシート（典型的には０．３μｍ〜１０μｍ）として、黒鉛粒子の直接超音波処理（液相剥離又は生成としても知られている）又は超臨界流体剥離によって製造することができる。これらの方法は、当技術分野でよく知られている。
【００８９】
酸化グラフェン（ＧＯ）は、反応容器内で、ある期間（出発材料の性質及び使用される酸化剤のタイプに応じて典型的には０．５〜９６時間）にわたって所望の温度で、出発黒鉛材料の粉末又はフィラメント（例えば、天然黒鉛粉末）を酸化性液体媒体（例えば、硫酸、硝酸、及び過マンガン酸カリウムの混合物）中に浸漬することによって得ることができる。上述したように、次いで、得られた酸化黒鉛粒子に熱剥離又は超音波誘発剥離を施して、単離ＧＯシートを生成することができる。次いで、これらのＧＯシートは、ＯＨ基を他の化学基（例えば、ＢｒやＮＨ２など）で置換することによって様々なグラフェン材料に変換することができる。
【００９０】
本明細書では、ハロゲン化グラフェン材料群の一例として、フッ素化グラフェン又はフッ化グラフェンが使用される。フッ素化グラフェンを生成するために採用されている２つの異なる手法がある。（１）あらかじめ合成されたグラフェンのフッ素化：この手法は、機械的剥離又はＣＶＤ成長によって用意されたグラフェンをＸｅＦ２又はＦベースのプラズマなどのフッ素化剤で処理することを必要とする。（２）多層フッ化黒鉛の剥離：フッ化黒鉛の機械的剥離と液相剥離の両方を容易に達成することができる。
【００９１】
低温で黒鉛インターカレーション化合物（ＧＩＣ）ＣｘＦ（２≦ｘ≦２４）が生成されるのに対し、高温でのＦ２と黒鉛との相互作用は、共有結合性フッ化黒鉛（ＣＦ）ｎ又は（Ｃ２Ｆ）ｎをもたらす。（ＣＦ）ｎでは、炭素原子はｓｐ３混成であり、したがって、フルオロカーボン層は波形であり、トランスリンクされたシクロヘキサンのいす型立体配座からなる。（Ｃ２Ｆ）ｎでは、Ｃ原子の半分のみがフッ素化され、隣接する炭素シートの対はどれもＣ−Ｃ共有結合により結合される。フッ素化反応に関する系統的研究から、得られたＦ／Ｃ比が、フッ素化温度、フッ素化ガス中のフッ素の分圧、並びに黒鉛前駆体の物理的特性、例えば黒鉛化度、粒度、及び比表面積に大きく依存することが示された。フッ素（Ｆ２）に加え、他のフッ素化剤も使用することができるが、入手できる文献のほとんどは、時としてフッ化物の存在下で、Ｆ２ガスによるフッ素化を含む。
【００９２】
層状の前駆体材料を個々の層又は数層の状態に剥離するためには、隣接する層間の引力を克服すること、及び層をさらに安定させることが必要である。これは、官能基によるグラフェン表面の共有結合修飾によって、又は特定の溶媒、界面活性剤、ポリマー、若しくはドナー−アクセプタ芳香族分子を使用する非共有結合修飾によって実現されることがある。液相剥離のプロセスは、液体媒体中のフッ化黒鉛の超音波処理を含む。
【００９３】
グラフェンの窒素化は、酸化グラフェンなどのグラフェン材料を高温（２００〜４００℃）でアンモニアに曝すことによって行うことができる。窒素化グラフェンは、水熱法によって、より低温で生成することもできる。これは、例えば、オートクレーブ内にＧＯ及びアンモニアを封止し、次いで温度を１５０〜２５０℃に上昇させることによって行われる。窒素ドープされたグラフェンを合成する他の方法は、グラフェンに対する窒素プラズマ処理、アンモニアの存在下での黒鉛電極間のアーク放電、ＣＶＤ条件下での酸化グラフェンのアンモノリシス、及び様々な温度での酸化グラフェン及び尿素の水熱処理を含む。
【００９４】
本発明の実施に使用できるアノード活性材料の種類に対する制限は存在しない。好ましくは、本発明によるリチウム−硫黄セルでは、電池が充電される場合、Ｌｉ／Ｌｉ＋（すなわち標準電位としてのＬｉ→Ｌｉ＋＋ｅ−を基準として）よりも、１．０ボルト未満（好ましくは０．７ボルト未満）高い電気化学ポテンシャルにおいて、アノード活性材料はリチウムイオンを吸収する。好ましい一実施形態では、リチウム電池のアノード活性材料は：（ａ）リチウム金属又はリチウム金属合金の粒子；（ｂ）天然黒鉛粒子、人造黒鉛粒子、メソカーボンマイクロビーズ（ＭＣＭＢ）、炭素粒子（ソフトカーボン及びハードカーボンなど）、ニードルコークス、カーボンナノチューブ、カーボンナノファイバ、炭素繊維、及び黒鉛繊維；（ｃ）ケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、ニッケル（Ｎｉ）、コバルト（Ｃｏ）、マンガン（Ｍｎ）、チタン（Ｔｉ）、鉄（Ｆｅ）、及びカドミウム（Ｃｄ）；（ｄ）Ｓｉ、Ｇｅ、Ｓｎ、Ｐｂ、Ｓｂ、Ｂｉ、Ｚｎ、Ａｌ、又はＣｄと別の元素との合金又は金属間化合物において、化学量論的又は非化学量論的である上記合金又は化合物；（ｅ）Ｓｉ、Ｇｅ、Ｓｎ、Ｐｂ、Ｓｂ、Ｂｉ、Ｚｎ、Ａｌ、Ｆｅ、Ｎｉ、Ｃｏ、Ｔｉ、Ｍｎ、又はＣｄの酸化物、炭化物、窒化物、硫化物、リン化物、セレン化物、及びテルル化物、並びにそれらの混合物又は複合物；（ｆ）それらのプレリチウム化されたバージョン；（ｇ）プレリチウム化されたグラフェンシート；並びにそれらの組合せからなる群から選択される。
【００９５】
ある実施形態では、アルカリ金属−硫黄セルはナトリウムイオン硫黄セルであり、活性材料は、石油コークス、カーボンブラック、非晶質炭素、活性炭、ハードカーボン（黒鉛化が困難な炭素）、ソフトカーボン（容易に黒鉛化可能な炭素）、鋳型炭素、中空炭素ナノワイヤ、中空炭素球、チタネート、ＮａＴｉ２（ＰＯ４）３、Ｎａ２Ｔｉ３Ｏ７、Ｎａ２Ｃ８Ｈ４Ｏ４、Ｎａ２ＴＰ、ＮａｘＴｉＯ２（ｘ＝０．２〜１．０）、Ｎａ２Ｃ８Ｈ４Ｏ４、カルボキシレート系材料、Ｃ８Ｈ４Ｎａ２Ｏ４、Ｃ８Ｈ６Ｏ４、Ｃ８Ｈ５ＮａＯ４、Ｃ８Ｎａ２Ｆ４Ｏ４、Ｃ１０Ｈ２Ｎａ４Ｏ８、Ｃ１４Ｈ４Ｏ６、Ｃ１４Ｈ４Ｎａ４Ｏ８、又はそれらの組合せから選択されるナトリウムインターカレーション化合物を含むアノード活性材料である。
【００９６】
ある実施形態では、アルカリ金属−硫黄セルはナトリウム金属−硫黄セル又はナトリウムイオン硫黄セルであり、活性材料は：（ａ）ナトリウム金属又はナトリウム金属合金の粒子；（ｂ）天然黒鉛粒子、人造黒鉛粒子、メソカーボンマイクロビーズ（ＭＣＭＢ）、炭素粒子、ニードルコークス、カーボンナノチューブ、カーボンナノファイバ、炭素繊維、及び黒鉛繊維；（ｃ）ナトリウムがドープされたケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、チタン（Ｔｉ）、コバルト（Ｃｏ）、ニッケル（Ｎｉ）、マンガン（Ｍｎ）、カドミウム（Ｃｄ）、及びそれらの混合物；（ｄ）Ｓｉ、Ｇｅ、Ｓｎ、Ｐｂ、Ｓｂ、Ｂｉ、Ｚｎ、Ａｌ、Ｔｉ、Ｃｏ、Ｎｉ、Ｍｎ、Ｃｄ、及びそれらの混合物のナトリウムを含有する合金又は金属間化合物；（ｅ）Ｓｉ、Ｇｅ、Ｓｎ、Ｐｂ、Ｓｂ、Ｂｉ、Ｚｎ、Ａｌ、Ｆｅ、Ｔｉ、Ｃｏ、Ｎｉ、Ｍｎ、Ｃｄ、及びそれらの混合物若しくは複合物のナトリウムを含有する酸化物、炭化物、窒化物、硫化物、リン化物、セレン化物、テルル化物、又はアンチモン化物；（ｆ）ナトリウム塩；並びに（ｇ）ナトリウムイオンがあらかじめ充填されたグラフェンシート；並びにそれらの組合せからなる群から選択されるアノード活性材料である。
【００９７】
本発明によるリチウム硫黄セル又はナトリウム−硫黄セルを実施するために、多種多様の硫黄ベースのカソード活性材料を使用することができる。このような硫黄含有カソード活性材料は、硫黄、金属−硫黄化合物（例えばリチウムポリスルフィド）、硫黄−炭素複合物（例えばボールミル粉砕によって作製したカーボンブラック−Ｓ複合物、又はＳを含浸させた多孔質炭素粒子）、硫黄−グラフェン複合物、硫黄−黒鉛複合物、有機硫黄化合物、硫黄−ポリマー複合物、又はそれらの組合せから選択することができる。
【００９８】
幾つかの実施形態では、カソード活性材料は、官能性材料又はナノ構造化材料によって担持された、又はそれらに結合した硫黄又は硫黄化合物から選択することができる。官能性材料又はナノ構造化材料は、（ａ）ソフトカーボン、ハードカーボン、ポリマー炭素若しくは炭化樹脂、メソフェーズカーボン、コークス、炭化ピッチ、カーボンブラック、活性炭、ナノ発泡（ｎａｎｏｃｅｌｌｕｌａｒ）炭素発泡体、又は部分黒鉛化炭素から選択されるナノ構造化された又は多孔質の不規則な炭素材料；（ｂ）単層グラフェンシート又は多層グラフェンプレートレットから選択されるナノグラフェンプレートレット；（ｃ）単層カーボンナノチューブ又は多層カーボンナノチューブから選択されるカーボンナノチューブ；（ｄ）カーボンナノファイバ、ナノワイヤ、金属酸化物ナノワイヤ若しくは繊維、伝導性ポリマーナノファイバ、又はそれらの組合せ；（ｅ）カルボニル含有有機又はポリマー分子；（ｆ）カルボニル基、カルボン酸基、又はアミン基を含む官能性材料；並びにそれらの組合せからなる群から選択することができる。
【００９９】
機能性材料又はナノ構造材料は、ポリ（２，５−ジヒドロキシ−１，４−ベンゾキノン−３，６−メチレン）、ＮａｘＣ６Ｏ６（ｘ＝１〜３）、Ｎａ２（Ｃ６Ｈ２Ｏ４）、Ｎａ２Ｃ８Ｈ４Ｏ４（テレフタル酸Ｎａ）、Ｎａ２Ｃ６Ｈ４Ｏ４（ｔｒａｎｓ−ｔｒａｎｓ−ムコン酸Ｎａ）、３，４，９，１０−ペリレンテトラカルボン酸二無水物（ＰＴＣＤＡ）スルフィドポリマー、ＰＴＣＤＡ、１，４，５，８−ナフタレン−テトラカルボン酸二無水物（ＮＴＣＤＡ）、ベンゼン−１，２，４，５−テトラカルボン酸二無水物、１，４，５，８−テトラヒドロキシアントラキノン（ａｎｔｈｒａｑｕｉｎｏｎ）、テトラヒドロキシ−ｐ−ベンゾキノン、及びそれらの組合せからなる群から選択することができる。望ましくは機能性材料又はナノ構造材料は、−ＣＯＯＨ、＝Ｏ、−ＮＨ２、−ＯＲ、又は−ＣＯＯＲから選択される官能基を有し、ここでＲは炭化水素基である。
【０１００】
単層又は数層（最大２０層）の非グラフェン２Ｄナノ材料は、以下のような幾つかの方法によって製造することができる。機械的切断、レーザーアブレーション（例えば、レーザパルスを使用してＴＭＤを単一層までアブレーションする）、液相剥離、及び薄膜技法の合成、例えば、ＰＶＤ（例えば、スパッタリング）、蒸着、気相エピタキシ、液相エピタキシ、化学蒸着エピタキシ、分子線エピタキシ（ＭＢＥ）、原子層エピタキシ（ＡＬＥ）、及びそれらのプラズマ型。
【０１０１】
広範な電解質を本発明の実施に使用することができる。非水性有機及び／又はイオン液体電解質が最も好ましい。本明細書で採用される非水電解質は、電解質塩を非水溶媒に溶解することによって生成されることがある。リチウム二次電池の溶媒として採用されている任意の既知の非水溶媒を採用することができる。主として、炭酸エチレン（ＥＣ）と、上記炭酸エチレンよりも融点が低く、ドナー数が１８以下の非水溶媒の少なくとも１種とを含む混合溶媒からなる非水溶媒（本明細書では以後、第２の溶媒と呼ぶ）を好ましくは採用することができる。この非水溶媒は、（ａ）黒鉛構造で良好に生じた炭質物を含む負電極に対して安定であり、（ｂ）電解質の還元又は酸化分解を抑制するのに効果的であり、且つ（ｃ）導電率が高いという利点がある。炭酸エチレン（ＥＣ）のみから構成される非水電解質は、黒鉛化炭質物による還元により、分解に対して比較的安定であるという利点がある。しかし、ＥＣの融点は３９〜４０℃と比較的高く、ＥＣの粘度も比較的高く、そのためＥＣの導電率は低く、したがって、ＥＣ単独では、室温以下で動作させる二次電池用電解質として使用するには不適切である。ＥＣとの混合物中で使用される第２の溶媒は、溶媒混合物の粘度をＥＣ単独の粘度よりも低くし、それにより混合溶媒のイオン導電率を高める働きをする。さらに、ドナー数が１８以下（炭酸エチレンのドナー数は１６．４）の第２の溶媒を用いると、上記炭酸エチレンを容易に且つ選択的にリチウムイオンで溶媒和することができ、したがって、十分に黒鉛化して生成された炭質物との第２の溶媒の還元反応は抑制されると仮定される。さらに、第２の溶媒のドナー数が１８以下に制御されるとき、リチウム電極への酸化分解電位を４Ｖ以上に容易に上昇させることができ、それにより高電圧のリチウム二次電池を製造することが可能になる。
【０１０２】
好ましい第２の溶媒は、炭酸ジメチル（ＤＭＣ）、炭酸メチルエチル（ＭＥＣ）、炭酸ジエチル（ＤＥＣ）、プロピオン酸エチル、プロピオン酸メチル、炭酸プロピレン（ＰＣ）、γ−ブチロラクトン（γ−ＢＬ）、アセトニトリル（ＡＮ）、酢酸エチル（ＥＡ）、蟻酸プロピル（ＰＦ）、蟻酸メチル（ＭＦ）、トルエン、キシレン、及び酢酸メチル（ＭＡ）である。これらの第２の溶媒は、単独で採用されても、２種以上の組合せで採用されてもよい。より望ましくは、この第２の溶媒は、１６．５以下のドナー数を有するものから選択されるべきである。この第２の溶媒の粘度は、好ましくは、２５℃で２８ｃｐｓ以下にすべきである。
【０１０３】
混合溶媒中の上記炭酸エチレンの混合比は、好ましくは、１０〜８０体積％にすべきである。炭酸エチレンの混合比がこの範囲外になる場合、溶媒の導電率が低下されることがあり、又は溶媒がより分解しやすくなる傾向があり、それにより充放電効率が悪化する。炭酸エチレンのより好ましい混合比は、２０〜７５体積％である。非水溶媒中の炭酸エチレンの混合比が２０体積％以上に増加されるとき、リチウムイオンに対する炭酸エチレンの溶媒和効果が促進され、溶媒分解抑制効果を向上させることができる。
【０１０４】
好ましい混合溶媒の例は、ＥＣ及びＭＥＣを含む組成物；ＥＣ、ＰＣ、及びＭＥＣを含む組成物；ＥＣ、ＭＥＣ、及びＤＥＣを含む組成物；ＥＣ、ＭＥＣ、及びＤＭＣを含む組成物；並びにＥＣ、ＭＥＣ、ＰＣ、及びＤＥＣを含む組成物であり、ＭＥＣの体積比は３０〜８０％の範囲内で制御される。ＭＥＣの体積比を３０〜８０％、より好ましくは４０〜７０％の範囲から選択することによって、溶媒の導電率を向上させることができる。溶媒の分解反応を抑制する目的で、二酸化炭素を溶解した電解質を採用し、それにより電池の容量とサイクル寿命の両方を効果的に改良することができる。非水電解質中に取り込まれる電解質塩は、過塩素酸リチウム（ＬｉＣｌＯ４）、ヘキサフルオロリン酸リチウム（ＬｉＰＦ６）、ホウフッ化リチウム（ＬｉＢＦ４）、ヘキサフルオロヒ酸リチウム（ＬｉＡｓＦ６）、トリフルオロ−メタスルホン酸リチウム（ＬｉＣＦ３ＳＯ３）、及びビス−トリフルオロメチルスルホニルイミドリチウム［ＬｉＮ（ＣＦ３ＳＯ２）２］などのリチウム塩から選択されることがある。それらの中でも、ＬｉＰＦ６、ＬｉＢＦ４、及びＬｉＮ（ＣＦ３ＳＯ２）２が好ましい。非水性溶媒中の上記電解質塩の含有量は、好ましくは０．５〜２．０ｍｏｌ／ｌである。
【０１０５】
ナトリウムセルの場合、電解質（不燃性擬固体電解質を含む）は、好ましくは過塩素酸ナトリウム（ＮａＣｌＯ４）、ヘキサフルオロリン酸ナトリウム（ＮａＰＦ６）、ホウフッ化ナトリウム（ＮａＢＦ４）、ヘキサフルオロヒ化ナトリウム、トリフルオロメタスルホン酸ナトリウム（ｓｏｄｉｕｍ  ｔｒｉｆｌｕｏｒｏ−ｍｅｔａｓｕｌｆｏｎａｔｅ）（ＮａＣＦ３ＳＯ３）、ビストリフルオロメチルスルホニルイミドナトリウム（ＮａＮ（ＣＦ３ＳＯ２）２）、イオン液体塩、又はそれらの組合せから選択されるナトリウム塩を含むことができる。
【０１０６】
イオン液体はイオンのみから構成されている。イオン液体は、所望の温度を超えたときには融解状態又は液体状態になる低融解温度の塩である。例えば、塩は、その融点が１００℃未満である場合にイオン液体とみなされる。融解温度が室温（２５℃）以下である場合、塩は室温イオン液体（ＲＴＩＬ）と呼ばれる。ＩＬ塩は、大きなカチオンと電荷非局在化アニオンとの組合せによる弱い相互作用によって特徴付けられる。これは、可撓性（アニオン）及び非対称性（カチオン）による結晶化の傾向を低減する。
【０１０７】
典型的なよく知られているイオン液体は、１−エチル−３−メチルイミダゾリウム（ＥＭＩ）カチオンと、Ｎ，Ｎ−ビス（トリフルオロメタン）スルホンアミド（ＴＦＳＩ）アニオンとの組合せによって形成される。この組合せにより、最大約３００〜４００℃で、多くの有機電解質溶液と同等のイオン導電率、並びに低い分解性及び低い蒸気圧を有する流体が得られる。これは、一般に低い揮発性及び非引火性、したがって電池に関してはるかに安全な電解質を示唆する。
【０１０８】
イオン液体は、基本的には、多様な成分の調製が容易であることにより、本質的に無制限の数の構造変化を生じる有機イオンから構成される。したがって、様々な種類の塩を使用して、所与の用途に合わせて所望の特性を有するイオン液体を設計することができる。これらは、とりわけ、カチオンとしてのイミダゾリウム、ピロリジニウム、及び第四級アンモニウム塩と、アニオンとしてのビス（トリフルオロメタンスルホニル）イミド、ビス（フルオロスルホニル）イミド、及びヘキサフルオロホスフェートとを含む。それらの組成に基づいて、イオン液体は、基本的には非プロトン性型、プロトン性型、及び双性イオン型を含む異なるクラスに入り、それぞれが特定の用途に適している。
【０１０９】
室温イオン液体（ＲＴＩＬ）の一般的なカチオンとしては、限定はしないが、テトラアルキルアンモニウム、ジ−、トリ−、及びテトラ−アルキルイミダゾリウム、アルキルピリジニウム、ジアルキルピロリジニウム、ジアルキルピペリジニウム、テトラアルキルホスホニウム、並びにトリアルキルスルホニウムが挙げられる。ＲＴＩＬの一般的なアニオンとしては、限定はしないが、ＢＦ４−、Ｂ（ＣＮ）４−、ＣＨ３ＢＦ３−、ＣＨ２ＣＨＢＦ３−、ＣＦ３ＢＦ３−、Ｃ２Ｆ５ＢＦ３−、ｎ−Ｃ３Ｆ７ＢＦ３−、ｎ−Ｃ４Ｆ９ＢＦ３−、ＰＦ６−、ＣＦ３ＣＯ２−、ＣＦ３ＳＯ３−、Ｎ（ＳＯ２ＣＦ３）２−、Ｎ（ＣＯＣＦ３）（ＳＯ２ＣＦ３）−、Ｎ（ＳＯ２Ｆ）２−、Ｎ（ＣＮ）２−、Ｃ（ＣＮ）３−、ＳＣＮ−、ＳｅＣＮ−、ＣｕＣｌ２−、ＡｌＣｌ４−、Ｆ（ＨＦ）２．３−などが挙げられる。相対的に言えば、イミダゾリウム又はスルホニウムベースのカチオンと、ＡｌＣｌ４−、ＢＦ４−、ＣＦ３ＣＯ２−、ＣＦ３ＳＯ３−、ＮＴｆ２−、Ｎ（ＳＯ２Ｆ）２−、又はＦ（ＨＦ）２．３−などの錯体ハロゲン化物アニオンとの組合せが、良好な動作伝導率を有するＲＴＩＬをもたらす。
【０１１０】
ＲＴＩＬは、高い固有のイオン導電率、高い熱安定性、低い揮発性、低い（実質的にゼロの）蒸気圧、非引火性、室温よりも上及び下の広い温度範囲で液体を維持する機能、高い極性、高い粘度、及び広い電気化学的窓など、典型的な特性を有することができる。高い粘度を除いて、これらの特性は、スーパーキャパシタにおける電解質成分（塩及び／又は溶媒）としてＲＴＩＬを使用する際に望ましい特性である。
【０１１１】
以下では、本発明を実施する最良の形態を示すために、幾つかの異なるタイプのアノード活性材料、硫黄ベースのカソード活性材料、及びイオン伝導性ポリマーの幾つかの例を提供する。これらの例示的な実施例、並びに本明細書及び図面の他の箇所は、個別に又は組合せて、当業者が本発明を実施できるようにするのに十分すぎるものである。しかし、これらの実施例は、本発明の範囲を限定するものと解釈すべきではない。
【０１１２】
実施例４：天然黒鉛粉末からの酸化グラフェン（ＧＯ）及び還元酸化グラフェン（ＲＧＯ）ナノシートの調製
Ｈｕａｄｏｎｇ  Ｇｒａｐｈｉｔｅ  Ｃｏ．（中国、青島）製の天然黒鉛を出発材料として使用した。よく知られているｍｏｄｉｆｉｅｄ  Ｈｕｍｍｅｒｓ法に従うことによってＧＯが得られた。この方法は、２つの酸化段階を含んでいた。典型的な手順において、以下の条件で第１の酸化を実現した。１１００ｍｇの黒鉛を１０００ｍＬの沸騰フラスコに入れた。次いで、Ｋ２Ｓ２Ｏ８、２０ｇのＰ２Ｏ５、及び４００ｍＬの濃縮Ｈ２ＳＯ４水溶液（９６％）をフラスコに加えた。混合物を還流下で６時間加熱し、次いで室温で２０時間安置した。酸化黒鉛を濾過し、中性ｐＨになるまで多量の蒸留水ですすいだ。この最初の酸化の終わりに、ウェットケーキ状物質が回収された。
【０１１３】
第２の酸化プロセスでは、前に収集されたウェットケーキを、６９ｍＬの濃縮Ｈ２ＳＯ４水溶液（９６％）を含む沸騰フラスコに入れた。９ｇのＫＭｎＯ４をゆっくりと加えながら、フラスコを氷浴内で保った。過熱を避けるように注意した。得られた混合物を３５℃で２時間撹拌し（試料の色が暗い緑色に変わった）、続いて１４０ｍＬの水を加えた。１５分後、４２０ｍＬの水及び１５ｍＬの３０ｗｔ％Ｈ２Ｏ２水溶液を加えることによって反応を停止させた。この段階での試料の色は、明るい黄色に変わった。金属イオンを除去するために、混合物を濾過し、１：１０ＨＣｌ水溶液ですすいだ。収集した物質を２７００ｇで穏やかに遠心分離し、脱イオン水ですすいだ。最終生成物は、乾燥抽出物から推定されるように、１．４ｗｔ％のＧＯを含むウェットケーキであった。その後、脱イオン水で希釈したウェットケーキ物質を軽く超音波処理することによって、ＧＯプレートレットの液体分散液を得た。
【０１１４】
純水の代わりに界面活性剤水溶液でウェットケーキを希釈することによって、界面活性剤で安定化されたＲＧＯ（ＲＧＯ−ＢＳ）を得た。Ｓｉｇｍａ  Ａｌｄｒｉｃｈによって提供されているコール酸ナトリウム（５０ｗｔ％）とデオキシコール酸ナトリウム（５０ｗｔ％）の塩の市販の混合物を使用した。界面活性剤の重量画分は、０．５ｗｔ％であった。全ての試料に関してこの画分を一定に保った。１３ｍｍステップディストラクタホーンと、３ｍｍテーパ付きマイクロチップとを備え、２０ｋＨｚの周波数で動作するＢｒａｎｓｏｎ  Ｓｏｎｉｆｉｅｒ  Ｓ−２５０Ａを使用して超音波処理を行った。例えば、０．１ｗｔ％のＧＯを含む水溶液１０ｍＬを１０分間超音波処理し、その後、２７００ｇで３０分間遠心分離して、溶解していない大きな粒子、凝集物、及び不純物を除去した。０．１ｗｔ％のＧＯ水溶液１０ｍＬを５０ｍＬ沸騰フラスコに入れることを含む方法に従うことによって、ＲＧＯを生成するために、上記のようにして得られたＧＯの化学的還元を行った。次いで、界面活性剤によって安定化させた混合物に、３５ｗｔ％のＮ２Ｈ４（ヒドラジン）水溶液１０μＬ及び２８ｗｔ％のＮＨ４ＯＨ（アンモニア）水溶液７０ｍＬを加えた。溶液を９０℃に加熱し、１時間還流させた。反応後に測定されたｐＨ値は約９だった。還元反応中、試料の色は暗黒色に変わった。
【０１１５】
本発明による幾つかのリチウム−硫黄電池では、アノード活性材料及びカソード活性材料のいずれか又は両方での導電性添加剤としてＲＧＯを使用した。プレリチウム化ＲＧＯ（例えばＲＧＯ＋リチウム粒子、又はリチウムコーティングをあらかじめ堆積したＲＧＯ）も、選択されたリチウム−硫黄セルにおいてアノード活性材料として使用した。
【０１１６】
比較のために、従来の電極を製造するためにスラリーコーティング及び乾燥手順を行った。次いで、１つのアノード及び１つのカソードと、２つの電極間に配設されたセパレータとを組み立てて、Ａｌ−プラスチック積層パッケージングエンベロープ内に入れ、続いて液体電解質を注入して、従来技術のリチウム電池セルを形成した。
【０１１７】
実施例２：純粋なグラフェンのシート（本質的に、酸素０％）の調製
ＧＯシート中の高欠陥集団が個々のグラフェン面の導電率を低下させるように作用する可能性を認識して、本発明者らは、純粋なグラフェンのシート（例えば、酸化されておらず、酸素を含まない、ハロゲン化されておらず、ハロゲンを含まない）を使用することで、高い導電率及び熱伝導率を有する導電性添加剤を得ることができるかどうか研究することにした。プレリチウム化された純粋なグラフェンも、アノード活性材料として使用した。直接超音波処理又は液相製造法を使用することによって、純粋なグラフェンのシートを製造した。
【０１１８】
典型的な手順では、約２０μｍ以下のサイズに粉砕した５グラムの黒鉛フレークを１，０００ｍＬの脱イオン水（０．１重量％の分散剤を含む。ＤｕＰｏｎｔ社製のＺｏｎｙｌ（登録商標）ＦＳＯ）中に分散させて、懸濁液を得た。グラフェンシートの剥離、分離、及びサイズ減少のために、８５Ｗの超音波エネルギーレベル（Ｂｒａｎｓｏｎ  Ｓ４５０  Ｕｌｔｒａｓｏｎｉｃａｔｏｒ）を１５分〜２時間の期間にわたって使用した。得られたグラフェンシートは、一度も酸化されておらず、酸素を含まず、比較的欠陥のない純粋なグラフェンである。純粋なグラフェンは、非炭素元素を本質的に含まない。
【０１１９】
次に、発泡体の細孔中にスラリーを注入する本発明による手順と、従来のスラリーコーティング、乾燥、及び積層の手順との両方を用いて電池中に、伝導性添加剤としての純粋なグラフェンシートをアノード活性材料（又はカソード中のカソード活性材料）とともに組み込んだ。リチウムイオン硫黄電池とリチウム金属−硫黄電池との両方について調べた。
【０１２０】
実施例３：リチウムイオン電池のアノード活性材料としてのプレリチウム化フッ化グラフェンシートの調製
ＧＦを製造するために本発明者らは数種類の方法を使用してきたが、例としてただ１つの方法を本明細書に記載する。典型的な手順の一つでは、インターカレート化合物С２Ｆ・ｘＣｌＦ３から、大きく剥離された黒鉛（ＨＥＧ）を調製した。ＨＥＧを三フッ化塩素の蒸気によってさらにフッ素化して、フッ素化された大きく剥離された黒鉛（ＦＨＥＧ）を得た。あらかじめ冷却したＴｅｆｌｏｎ反応器に２０〜３０ｍＬの液体のあらかじめ冷却したＣｌＦ３を入れ、反応器を閉じ、液体窒素温度まで冷却した。次に、ＣｌＦ３ガスが通るための穴を有する容器中に１ｇ以下のＨＥＧを入れ、反応器内に配置した。７〜１０日間で、概略的な式がＣ２Ｆである灰色−ベージュ色の生成物が形成された。
【０１２１】
続いて、少量のＦＨＥＧ（約０．５ｍｇ）を２０〜３０ｍＬの有機溶媒（別々に、メタノール及びエタノール）と混合し、超音波処理（２８０Ｗ）を３０分間行って、均一な黄色がかった分散体を形成した。溶媒を除去すると、分散体は茶色がかった粉末になった。このフッ化グラフェン粉末を表面安定化されたリチウム粉末と液体電解質中で混合して、プレリチウム化を行った。
【０１２２】
実施例４：擬固体ポリマー電解質を形成するための好ましい塩、溶媒、及びポリマーの幾つかの例
好ましいナトリウム金属塩としては：過塩素酸ナトリウム（ＮａＣｌＯ４）、ヘキサフルオロリン酸ナトリウム（ＮａＰＦ６）、ホウフッ化ナトリウム（ＮａＢＦ４）、ヘキサフルオロヒ化ナトリウム、ヘキサフルオロヒ化カリウム、トリフルオロメタスルホン酸ナトリウム（ｓｏｄｉｕｍ  ｔｒｉｆｌｕｏｒｏ−ｍｅｔａｓｕｌｆｏｎａｔｅ）（ＮａＣＦ３ＳＯ３）、及びビストリフルオロメチルスルホニルイミドナトリウム（ＮａＮ（ＣＦ３ＳＯ２）２）が挙げられる。選択された有機又はイオン液体溶媒中で十分に溶解する傾向があるリチウム塩の良好な選択は以下のものである：ホウフッ化リチウム（ＬｉＢＦ４）、トリフルオロメタスルホン酸リチウム（ｌｉｔｈｉｕｍ  ｔｒｉｆｌｕｏｒｏ−ｍｅｔａｓｕｌｆｏｎａｔｅ）（ＬｉＣＦ３ＳＯ３）、ビストリフルオロメチルスルホニルイミドリチウム（ＬｉＮ（ＣＦ３ＳＯ２）２又はＬＩＴＦＳＩ）、ビス（オキサラト）ホウ酸リチウム（ＬｉＢＯＢ）、オキサリルジフルオロホウ酸リチウム（ＬｉＢＦ２Ｃ２Ｏ４）、及びビスパーフルオロエチスルホニルイミドリチウム（ｌｉｔｈｉｕｍ  ｂｉｓｐｅｒｆｌｕｏｒｏｅｔｈｙ−ｓｕｌｆｏｎｙｌｉｍｉｄｅ）（ＬｉＢＥＴＩ）。Ｌｉ金属の安定化を促進するための良好な電解質添加剤の１つはＬｉＮＯ３である。特に有用なイオン液体系リチウム塩としては、ビス（トリフルオロメタンスルホニル）イミドリチウム（ＬｉＴＦＳＩ）が挙げられる。
【０１２３】
水性電解質の場合、ナトリウム塩又はカリウム塩は、好ましくはＮａ２ＳＯ４、Ｋ２ＳＯ４、それらの混合物、ＮａＯＨ、ＫＯＨ、ＮａＣｌ、ＫＣｌ、ＮａＦ、ＫＦ、ＮａＢｒ、ＫＢｒ、ＮａＩ、ＫＩ、又はそれらの混合物から選択される。この研究に使用される塩濃度は、０．３Ｍ〜３．０Ｍ（ほとんどの場合０．５Ｍ〜２．０Ｍ）であった。
【０１２４】
好ましい有機液体溶媒としては、エチレンカーボネート（ＥＣ）、ジメチルカーボネート（ＤＭＣ）、メチルエチルカーボネート（ＭＥＣ）、ジエチルカーボネート（ＤＥＣ）、プロピレンカーボネート（ＰＣ）、アセトニトリル（ＡＮ）、ビニレンカーボネート（ＶＣ）、アリルエチルカーボネート（ＡＥＣ）、１，３−ジオキソラン（ＤＯＬ）、１，２−ジメトキシエタン（ＤＭＥ）、テトラエチレングリコールジメチルエーテル（ＴＥＧＤＭＥ）、ポリ（エチレングリコール）ジメチルエーテル（ＰＥＧＤＭＥ）、ジエチレングリコールジブチルエーテル（ＤＥＧＤＢＥ）、２−エトキシエチルエーテル（ＥＥＥ）、ハイドロフロロエーテル（ｈｙｄｒｏｆｌｏｒｏｅｔｈｅｒ）（例えばＴＰＴＰ）、スルホン、及びスルホランが挙げられる。
【０１２５】
好ましいイオン液体溶媒は、テトラアルキルアンモニウム、ジアルキルイミダゾリウム、アルキルピリジニウム、ジアルキルピロリジニウム、又はジアルキルピペリジニウムから選択されるカチオンを有する室温イオン液体（ＲＴＩＬ）から選択することができる。対アニオンは、好ましくはＢＦ４−、Ｂ（ＣＮ）４−、ＣＦ３ＣＯ２−、ＣＦ３ＳＯ３−、Ｎ（ＳＯ２ＣＦ３）２−、Ｎ（ＣＯＣＦ３）（ＳＯ２ＣＦ３）−、又はＮ（ＳＯ２Ｆ）２−から選択される。特に有用なイオン液体ベースの溶媒としては、Ｎ−ｎ−ブチル−Ｎ−エチルピロリジニウム＝ビス（トリフルオロメタンスルホニル）イミド（ＢＥＰｙＴＦＳＩ）、Ｎ−メチル−Ｎ−プロピルピペリジニウム＝ビス（トリフルオロメチルスルホニル）イミド（ＰＰ１３ＴＦＳＩ）、及びＮ，Ｎ−ジエチル−Ｎ−メチル−Ｎ−（２−メトキシエチル）アンモニウム＝ビス（トリフルオロメチルスルホニル）イミドが挙げられる。
【０１２６】
実施例５：種々のナトリウム塩分子比を有する幾つかの溶媒及び対応する擬固体電解質の蒸気圧
ホウフッ化ナトリウム（ＮａＢＦ４）、過塩素酸ナトリウム（ＮａＣｌＯ４）、又はビス（トリフルオロメタンスルホニル）イミドナトリウム（ＮａＴＦＳＩなどのナトリウム塩を広い分子比範囲で加える前及び加えた後の、数種類の溶媒（イオン液体系共溶媒ＰＰ１３ＴＦＳＩを有する又は有しないＤＯＬ、ＤＭＥ、ＰＣ、ＡＮ）の蒸気圧を測定した。塩濃度が２．３Ｍを超える場合は、非常に早い速度で蒸気圧が低下し、塩濃度が３．０Ｍを超える場合は急速に最小限又は実質的にゼロに近づく。非常に低い蒸気圧では、電解質の気相は、発火できないか、発火した後に３秒を超えて火炎を持続することができないかのいずれかとなる。
【０１２７】
実施例６：幾つかの溶媒と、３．０Ｍのナトリウム又はリチウム塩濃度を有する対応する擬固体電解質との引火点及び蒸気圧
幾つかの溶媒と、３ＭのＮａ又はＬｉ塩濃度を有するそれらの電解質との引火点及び蒸気圧を以下の表１に示している。ＯＳＨＡ（労働安全衛生局（Ｏｃｃｕｐａｔｉｏｎａｌ  Ｓａｆｅｔｙ  ＆  Ｈｅａｌｔｈ  Ａｄｍｉｎｉｓｔｒａｔｉｏｎ））の分類に準拠すると、引火点が３８．７℃未満のあらゆる液体は引火性であることに留意されたい。しかし、安全性を保証するために、本発明者らは、３８．７℃よりもはるかに高い（大きな余裕をもって、例えば少なくとも５０°だけ高く、好ましくは１５０℃を超える）引火点を示すように本発明者らの擬固体ポリマー電解質を設計した。表１中のデータは、３．０Ｍのアルカリ金属塩濃度の添加が、通常はこれらの基準を満たすために十分であることを示している（多くの場合、２．３Ｍで十分である）。本発明者らの全ての擬固体電解質が引火性ではない。
2020525984.tif 000003
【０１２８】
実施例７：数種類の電解質中のアルカリ金属イオン輸率
リチウム塩分子比に対する数種類の電解質（例えば（ＥＭＩｍＴＦＳＩ＋ＤＭＥ）溶媒中の（ＰＥＯ＋ＮａＴＦＳＩ塩））のＮａ＋イオン輸率を調べ、代表的な結果を図３（Ａ）〜図３（Ｂ）中にまとめている。一般に、ｘ＝０からｘ＝０．２〜０．３０まで濃度が増加するにつれて、低塩濃度電解質中のＮａ＋イオン輸率は低下する。しかし、ｘ＝０．２〜０．３０の分子比を超えると、塩濃度の増加とともに輸率が増加し、これはＮａ＋イオン移動機構の根本的な変化を示している。リチウムイオンの場合も同様の傾向が観察された。
【０１２９】
Ｎａ＋イオンが低塩濃度電解質（例えばｘ＜０．２）中を移動する場合、Ｎａ＋イオンは複数の溶媒和分子をそれと一緒に引っ張ることができる。このような荷電種のクラスターの協調した移動は、溶媒中により多くの塩が溶解することで流体粘度が増加する場合には、さらに妨害され得る。対照的に、ｘ＞０．２の超高濃度のナトリウム塩が存在する場合は、他の場合にはナトリウムイオンとクラスターを形成して多重イオン錯体種を形成し、それらの拡散プロセスが遅くなる利用可能な溶媒和分子よりも、Ｎａ＋イオンの数がはるかに多くなることができる。この高いＮａ＋イオン濃度によって、より多くの「遊離のＮａ＋イオン」（クラスター化していない）を有することが可能となり、それによって、より高いＮａ＋輸率（したがって容易なＮａ＋移動）が得られる。ナトリウムイオン移動機構は、多重イオン錯体が支配的な機構（全体的により大きな流体力学半径を有する）から、多数の利用可能な遊離のＮａ＋イオンを有する単一イオンが支配的な機構（より小さな流体力学半径を有する）に変化する。この観察は、十分な数のＮａ＋イオンの迅速な擬固体電解質の通過又は擬固体電解質からの移動によって、それらがカソード（放電中）又はアノード（充電中）との相互作用又は反応に容易に利用されることができ、それによってナトリウム二次セルの良好なレート能力が保証されることをさらに示している。最も顕著なことには、これらの非常に高濃度の電解質は不燃性であり安全である。安全性、容易なナトリウムイオンの移動、及び電気化学的性能特性を併せ持つことは、あらゆる種類のナトリウム二次電池及びリチウム二次電池でこれまで困難であった。
【０１３０】
実施例８：リチウム硫黄電池のカソード用の硫黄／カーボンブラック（Ｓ／ＣＢ）複合粒子の調製
硫黄粉末及びＣＢ粒子を混合し（７０／３０の比率）、２時間ボールミル粉砕して、Ｓ／ＣＢ粒子を得た。この実施例では、カソード活性材料としてのＳ／ＣＢ粒子と電解質（有機溶媒中に溶解したリチウム塩を含む）とを含む電極中の伝導性フィラメントとして、グラフェンシート（ＲＧＯ）及びカーボンナノファイバ（ＣＮＦ）を別々に含めた。この実施例で使用したリチウム塩はホウフッ化リチウム（ＬｉＢＦ４）を含み、有機溶媒はＰＣ、ＤＯＬ、ＤＥＣ、及びそれらの混合物である。この研究では０．１％〜３０％の広範囲の伝導性フィラメント体積分率を含んだ。以下のステップの順序を用いて電極層の形成を行った：
【０１３１】
順序１（Ｓ１）：最初にＬｉＢＦ４塩及びＰＥＯをＰＣ及びＤＯＬの混合物中に溶解させて、それぞれ１．０Ｍ、２．５Ｍ、及び３．５Ｍの全塩／ポリマー濃度を有する電解質を形成した。（２．３Ｍ以上の濃度では、得られる電解質はもはや液体電解質ではなかった。これは実際に固体のように挙動し、したがって「擬固体」と呼ばれる。）次に、ＲＧＯ又はＣＮＴフィラメントを電解質中に分散させてフィラメント−電解質懸濁液を形成した。均一な分散体の形成を促進するために機械的剪断を使用した。（このフィラメント−電解質懸濁液も１．０Ｍの低い塩濃度でさえ非常に粘稠性であった）。次にカソード活性材料のＳ／ＣＢ粒子をフィラメント−電解質懸濁液中に分散させて擬固体電極材料を形成した。
【０１３２】
順序２（Ｓ２）：最初にＬｉＢＦ４塩をＰＣ及びＤＯＬの混合物中に溶解させて、それぞれ１．０Ｍ、２．５Ｍ、及び３．５Ｍの塩濃度を有する電解質を形成した。次に、カソード活性材料のＳ／ＣＢ粒子を電解質中に分散させて活性粒子−電解質懸濁液を形成した。均一な分散体の形成を促進するために機械的剪断を使用した。（この活性粒子−電解質懸濁液も１．０Ｍの低い塩濃度でさえ非常に粘稠性であった）。次にＲＧＯ又はＣＮＴフィラメントを活性粒子−電解質懸濁液中に分散させて擬固体電極材料を形成した。
【０１３３】
順序３（Ｓ３）：最初に、所望の量のＲＧＯ又はＣＮＴフィラメントを、リチウム塩が溶解していない液体溶媒混合物（ＰＣ＋ＤＯＬ）中に分散させた。溶媒中の伝導性フィラメントの均一な懸濁液の形成を促進するために機械的剪断を使用した。次にＬｉＢＦ４塩、ＰＥＯ、及びＳ／ＣＢ粒子を懸濁液中に加え、ＬｉＢＦ４塩を懸濁液の溶媒混合物中に溶解させて、それぞれ１．０Ｍ、２．５Ｍ、及び３．５Ｍの塩濃度を有する電解質を形成した。同時に、又はこれに続いて、Ｓ／ＣＢ粒子を電解質中に分散させて、擬固体電解質（液体電解質ではなく固体電解質でもない）中に分散した活性材料粒子及び伝導性フィラメントから構成される変形可能な擬固体電極材料を形成した。この擬固体電極材料中で、伝導性フィラメントが浸透して、電子伝導経路の３Ｄネットワークが形成される。電極材料が電池の電極に成形されるときに、この３Ｄ伝導性ネットワークは維持される。
【０１３４】
４点プローブ法を用いて電極の電気伝導率を測定した。結果を図５（Ａ）及び図５（Ｂ）中にまとめている。これらのデータは、典型的には、順序３（Ｓ３）に従って作製した電極を除けば、伝導性フィラメント（ＣＮＦ又はＲＧＯ）の浸透による電子伝導経路の３Ｄネットワークの形成は、伝導性フィラメントの体積分率が１０〜１２％を超えるまで起こらないことを示している。言い換えると、リチウム塩、ナトリウム塩、又はイオン伝導性ポリマーが液体溶媒中に溶解する前、及び活性材料粒子が溶媒中に分散される前に、伝導性フィラメントを液体溶媒中に分散させるステップ行う必要がある。このような順序によって、浸透閾値が０．３％〜２．０％まで低くなることもでき、最小量の伝導性添加剤、したがってより高い比率の活性材料（及びより高いエネルギー密度）を使用することによって伝導性電極を製造することが可能となる。これらの観察は、これまで調べてきた活性材料粒子、伝導性フィラメント、及び電解質を含むあらゆる種類の電極に対して言えることも分かった。これは、高いエネルギー密度及び高い電力密度の両方を有する高性能アルカリ金属電池を製造するための非常に重要で予期せぬプロセス要求である。
【０１３５】
次に擬固体カソード、多孔質セパレータ、及び擬固体アノード（同様の方法で作製されるが、アノード活性材料として人造黒鉛粒子を有する）を互いに組み合わせて単位セルを形成し、次にこれを外部に突出する２つの端子を有する保護ハウジング（積層アルミニウム−プラスチックパウチ）中に入れて電池を作製した。液体若しくはポリマーゲルの電解質（１Ｍ）及び擬固体電解質（２．５Ｍ及び３．５Ｍ）を含む電池を製造して試験を行った。
【０１３６】
比較の目的で、スラリーコーティング及び乾燥の手順を行って従来の電極を製造した。１つのアノード及び１つのカソード、並びに２つの電極の間に配置されたセパレータを次に組み合わせて、Ａｌ−プラスチック積層パッケージングエンベロープ中に入れ、続いて液体電解質を注入して、従来技術のリチウム電池セルを形成した。電池試験結果は実施例１８にまとめている。
【０１３７】
実施例９：Ｌｉ−Ｓ電池及びＮａ−Ｓ電池用の種々のウェブ又は紙の構造上のＳの電気化学的堆積
カソード活性材料をアルカリ金属−硫黄電池セル（Ｌｉ−Ｓセル又はＮａ−Ｓセル）中に組み込む前に、電気化学的堆積を行うことができる。この方法では、アノード、電解質、及び互いに凝集したグラフェンシートの層（カソード層として機能する）を電気化学的堆積チャンバー中に配置する。必要な装置は、当技術分野において周知の電気めっきシステムと同様である。
【０１３８】
典型的な手順の１つでは、金属ポリスルフィド（ＭｘＳｙ）を溶媒（例えば１：３〜３：１の体積比のＤＯＬ／ＤＭＥの混合物）中に溶解させて電解質溶液を形成する。ある量のリチウム塩を場合により加えることができるが、これは外部の電気化学的堆積では不要である。多種多様の溶媒をこの目的に使用することができ、どの種類の溶媒を使用できるかに関して理論的制限はなく、この所望の溶媒中で金属ポリスルフィドがある程度の溶解性を有するのであれば、あらゆる溶媒を使用することができる。より高い溶解性は、より多くの量の硫黄が電解質溶液に由来し得ることを意味する。
【０１３９】
次に、乾燥し制御された雰囲気条件（例えばＨｅ又は窒素ガス）下で、この電解質溶液をチャンバー又は反応器中に注ぐ。アノードとして金属箔を使用し、多孔質グラフェン構造の層をカソードとして使用することができ；両方が電解質溶液中に浸漬される。この構造が、電気化学的堆積システムを構成する。ナノスケールの硫黄粒子又はコーティングをグラフェンシート表面上に電気化学的に堆積するステップは、多孔質グラフェン構造の層の重量を基準として、好ましくは１ｍＡ／ｇ〜１０Ａ／ｇの範囲内の電流密度で行われる。
【０１４０】
この反応器中で生じる化学反応は：ＭｘＳｙ→ＭｘＳｙ−ｚ＋ｚＳ（典型的にはｚ＝１〜４）の式で表すことができる。非常に驚くべきことに、析出したＳは、大きなグラフェン表面上で優先的に核を形成し成長して、ナノスケールのコーティング又はナノ粒子を形成する。コーティングの厚さ又は粒径、並びにＳコーティング／粒子の量は、比表面積、電気化学反応の電流密度、温度、及び時間によって制御することができる。一般に、より低い電流密度及びより低い反応温度では、Ｓのより均一な分布が得られ、反応の制御がより容易になる。より長い反応時間では、グラフェン表面上に堆積されるＳの量がより多くなり、硫黄源が消費されたとき、又は所望の量のＳが堆積したときに、反応を停止させる。これらのＳがコーティングされた紙又はウェブの構造は、次に、Ｌｉ−Ｓセル又はＮａ−Ｓセルのカソード活性材料として使用するために、粉砕して微粒子にした。
【０１４１】
実施例１０：カソード層を形成する前の、単離グラフェンシート上の化学反応によって誘発される硫黄粒子の堆積
単離酸化グラフェンシートからＳ−グラフェン複合物を形成するために、従来技術の化学的堆積方法がここで使用される（すなわち、ＧＯシートの表面上にＳを化学的に堆積する前には、これらのＧＯシートは、多孔質グラフェンの一体構造に密集していない）。この手順は、２５ｍｌの蒸留水が入ったフラスコ中に０．５８ｇのＮａ２Ｓを加えてＮａ２Ｓ溶液を形成することから始めた。次に、Ｎａ２Ｓ溶液中に０．７２ｇの元素Ｓを懸濁させ、マグネチックスターラーを用いて室温で約２時間撹拌した。硫黄が溶解するにつれて、溶液の色がオレンジ色−黄色にゆっくりと変化した。硫黄が溶解した後、ナトリウムポリスルフィド（Ｎａ２Ｓｘ）溶液が得られた（ｘ＝４〜１０）。
【０１４２】
続いて、水溶液中の化学的堆積方法によって酸化グラフェン−硫黄（ＧＯ−Ｓ）複合物を作製した。最初に、１８０ｍｇの酸化黒鉛を１８０ｍｌの超純水中に懸濁させ、次に５０℃で５時間の音波処理を行って、安定な酸化グラフェン（ＧＯ）分散体を調製した。続いて、５重量％の界面活性剤の臭化セチルトリメチルアンモニウム（ＣＴＡＢ）の存在下で、上記のように調製したＧＯ分散体にＮａ２Ｓｘ溶液を加え、調製されたＧＯ／Ｎａ２Ｓｘ混合溶液をさらに２時間音波処理し、続いて３０〜４０滴／分の速度で２ｍｏｌ／ＬのＨＣＯＯＨ溶液１００ｍｌ中に滴定し、２時間撹拌した。最後に、沈殿物を濾過し、アセトン及び蒸留水で数回洗浄して、塩及び不純物を除去した。濾過後、沈殿物を乾燥オーブン中５０℃で４８時間乾燥させた。この反応は：Ｓｘ２−＋２Ｈ＋→（ｘ−１）Ｓ＋Ｈ２Ｓの反応で表すことができる。
【０１４３】
実施例１１：カソード層を形成する前の、単離グラフェンシート及び活性炭（ＡＣ）粒子の上の酸化還元化学反応によって誘発される硫黄粒子の堆積
この化学反応に基づく堆積方法では、チオ硫酸ナトリウム（Ｎａ２Ｓ２Ｏ３）を硫黄源として使用し、ＨＣｌを反応物として使用した。ＧＯ−水又は活性炭−水の懸濁液を調製し、次に、この懸濁液中に２つの反応物（ＨＣｌ及びＮａ２Ｓ２Ｏ３）を注いだ。反応を２５〜７５℃で１〜３時間進行させると、ＧＯシートの表面上、又はＡＣ粒子の細孔内に堆積したＳ粒子の沈殿が得られた。この反応は：２ＨＣｌ＋Ｎａ２Ｓ２Ｏ３→２ＮａＣｌ＋Ｓ↓＋ＳＯ２↑＋Ｈ２Ｏの反応で表すことができる。
【０１４４】
実施例１２：溶液堆積によるＳ／ＧＯナノコンポジットの調製
ＧＯシート及びＳを溶媒（ＣＳ２）中で混合し分散させて懸濁液を形成した。十分撹拌した後、溶媒を蒸発させると固体ナノコンポジットが得られ、次にこれを粉砕してナノコンポジット粉末を得た。これらのナノコンポジット粒子中の一次硫黄粒子は約４０〜５０ｎｍの平均直径を有する。
【０１４５】
実施例１３：アノード用支持層としての静電紡糸ＰＡＡフィブリルからのフィラメントの伝導性ウェブ
テトラヒドロフラン／メタノール（ＴＨＦ／ＭｅＯＨ、重量基準で８／２）の混合溶媒中でピロメリット酸二無水物（Ａｌｄｒｉｃｈ）と４，４’−オキシジアニリン（Ａｌｄｒｉｃｈ）とを共重合させることによって、紡糸用のポリ（アミド酸）（ＰＡＡ）前駆体を調製した。静電紡糸装置を用いてこのＰＡＡ溶液を紡糸して繊維ウェブを得た。この装置は、ポリマー溶液が押し出される正に帯電したキャピラリーと、繊維を収集するための負に帯電したドラムとを備えた１５ｋＶの直流電源からなった。空気流下、４０℃で１２時間、１００℃で１時間、２５０℃で２時間、及び３５０℃で１時間の段階的な熱処理によって、溶媒の除去とＰＡＡからのイミド化とを同時に行った。熱硬化したポリイミド（ＰＩ）ウェブ試料を１，０００℃で炭化させて、平均フィブリル直径が６７ｎｍの炭化ナノファイバを得た。このようなウェブは、アノード活性材料の伝導性基材として使用することができる。本発明者らは、Ｌｉ−Ｓセルのアノードにおいて伝導性ナノフィラメントのネットワークを使用することで、他の場合には内部短絡の原因となり得るリチウムデンドライトの開始及び成長を効果的に抑制できることを確認している。
【０１４６】
実施例１４：ナトリウム−硫黄電池のアノード活性材料としてのプレナトリウム化フッ化グラフェンシートの調製
フッ化グラフェン（ＧＦ）を製造するために本発明者らは数種類の方法を使用してきたが、例としてただ１つの方法を本明細書に記載する。典型的な手順の１つでは、インターカレート化合物С２Ｆ・ｘＣｌＦ３から、大きく剥離された黒鉛（ＨＥＧ）を調製した。ＨＥＧを三フッ化塩素の蒸気によってさらにフッ素化して、フッ素化された大きく剥離された黒鉛（ＦＨＥＧ）を得た。あらかじめ冷却したＴｅｆｌｏｎ反応器に２０〜３０ｍＬの液体のあらかじめ冷却したＣｌＦ３を入れ、反応器を閉じ、液体窒素温度まで冷却した。次に、ＣｌＦ３ガスが通るための穴を有する容器中に１ｇ以下のＨＥＧを入れ、反応器内に配置した。７〜１０日間で、概略的な式がＣ２Ｆである灰色−ベージュ色の生成物が形成された。
【０１４７】
続いて、少量のＦＨＥＧ（約０．５ｍｇ）を２０〜３０ｍＬの有機溶媒（別々に、メタノール及びエタノール）と混合し、超音波処理（２８０Ｗ）を３０分間行って、均一な黄色がかった分散体を形成した。溶媒を除去すると、分散体は茶色がかった粉末になった。アノード集電体の細孔内に注入する前又は後に、このフッ化グラフェン粉末をナトリウムチップと液体電解質中で混合してプレナトリウム化することができる。
【０１４８】
実施例１５：リチウムイオン硫黄電池のアノード活性材料としてのグラフェン強化ナノシリコン
Ａｎｇｓｔｒｏｎ  Ｅｎｅｒｇｙ  Ｃｏ．，Ｄａｙｔｏｎ，Ｏｈｉｏ）より、グラフェンで包まれたＳｉ粒子が入手可能であった。純粋なグラフェンシート（伝導性フィラメントとして）をＰＣ−ＤＯＬ（５０／５０の比率）混合物中に分散させ、続いてグラフェンで包まれたＳｉ粒子（アノード活性材料）を分散させ、３．５Ｍのヘキサフルオロリン酸リチウム（ＬｉＰＦ６）を混合物溶媒中に６０℃で溶解させることによって、擬固体アノード電極を作製した。次に、ＤＯＬを除去して、ＰＣ中に約５．０ＭのＬｉＰＦ６を含む擬固体電解質を得た。ＰＣ中のＬｉＰＦ６の最大溶解度は室温において３．０Ｍ未満であることが知られているので、これによってＬｉＰＦ６は過飽和状態となる。
【０１４９】
実施例１６：アノード活性材料としてのグラフェン強化酸化スズ微粒子
以下の手順を使用して、制御下でのＳｎＣｌ４・５Ｈ２ＯとＮａＯＨの加水分解によって酸化スズ（ＳｎＯ２）ナノ粒子を得た：ＳｎＣｌ４・５Ｈ２Ｏ（０．９５ｇ、２．７ｍ−ｍｏｌ）とＮａＯＨ（０．２１２ｇ、５．３ｍ−ｍｏｌ）をそれぞれ５０ｍＬの蒸留水中に溶解した。激しく撹拌しながら塩化スズ溶液にＮａＯＨ溶液を１ｍＬ／分の速度で滴下して加えた。この溶液を、超音波処理により５分間均質化した。その後、得られたヒドロゾルをＧＯ分散液と３時間反応させた。この混合溶液に０．１ＭのＨ２ＳＯ４を数滴加えて生成物を凝集させた。沈殿した固体を遠心分離によって収集し、水及びエタノールで洗浄し、真空乾燥させた。この乾燥した生成物を、Ａｒ雰囲気下において４００℃で２時間熱処理し、アノード活性材料として利用した。
【０１５０】
実施例１７：様々な電池セルの用意と電気化学的試験
調べたアノード及びカソード活性材料のほとんどについて、本発明による方法と従来の方法との両方を使用して、リチウムイオンセル又はリチウム金属セルを用意した。
【０１５１】
従来の方法では、典型的なアノード組成物は、Ｎ−メチル−２−ピロリジノン（ＮＭＰ）中に溶解された、８５ｗｔ％の活性材料（例えば、Ｓｉ被覆グラフェンシート）と、７ｗｔ％アセチレンブラック（Ｓｕｐｅｒ−Ｐ）と、８ｗｔ％ポリフッ化ビニリデン粘結剤（ＰＶＤＦ、５ｗｔ％固形分）とを含む。Ｃｕ箔上にスラリーをコーティングした後、電極を１２０℃で２時間真空乾燥させて溶媒を除去した。この方法により、典型的には、粘結剤樹脂が必要とされず、又は使用されず、８重量％節約する（非活性材料の量が減少する）。カソード層も、従来のスラリーコーティング及び乾燥手順を使用して、（カソード集電体としてＡｌ箔を使用して）同様に形成される。次いで、アノード層、セパレータ層（例えば、Ｃｅｌｇａｒｄ  ２４００膜）、及びカソード層を積層し合わせて、プラスチックＡｌエンベロープ内に収容する。一例として、次いで、炭酸エチレン（ＥＣ）と炭酸ジエチル（ＤＥＣ）との混合物（ＥＣ−ＤＥＣ、１：１ｖ／ｖ）中に溶解された１Ｍ  ＬｉＰＦ６電解質溶液をセルに注入する。幾つかのセルでは、液体電解質としてイオン液体を使用した。アルゴン充填グローブボックス内にセルアセンブリを形成した。
【０１５２】
本発明による方法では、好ましくは擬固体ポリマーアノード、多孔質セパレータ、及び擬固体ポリマーカソードは保護ハウジング中で組み立てられる。次にパウチを封止した。
【０１５３】
Ａｒｂｉｎ電気化学ワークステーションを使用して、１ｍＶ／ｓの典型的な走査速度でサイクリックボルタンメトリ（ＣＶ）測定を行った。さらにまた、定電流充電／放電サイクルによって、様々なセルの電気化学的性能を５０ｍＡ／ｇ〜１０Ａ／ｇの電流密度で評価した。長期のサイクル試験には、ＬＡＮＤ製のマルチチャネル電池テスタを使用した。
【０１５４】
実施例１８：典型的な試験結果
各試料ごとに、電気化学的応答を決定するために幾つかの電流密度（充電／放電速度を表す）を課し、Ｒａｇｏｎｅプロット（電力密度対エネルギー密度）の構築に必要なエネルギー密度及び電力密度値の計算を可能にした。図６（Ａ）中には、アノード活性材料としてのＬｉ箔と、カソード活性材料としてのカーボンブラック−硫黄複合粒子とを含むリチウム硫黄セルのＲａｇｏｎｅプロット（重量電力密度対エネルギー密度）が示されている。４つのデータ曲線のうちの３つは本発明の一実施形態により作製したセルのものであり（それぞれ順序Ｓ１、Ｓ２、及びＳ３を使用）、残りの１つは従来の電極のスラリーコーティング（ロールコーティング）によって作製したセルのものである。これらのデータから幾つかの重要な所見を得ることができる。
【０１５５】
本発明による方法によって用意されたリチウムイオン電池セルの重量エネルギー密度及び電力密度は、従来のロールコーティング法（「従来の」と表される）によって用意された相当物のものよりもかなり高い。１５０μｍのカソード厚さ（平坦な固体Ａｌ箔上にコーティングした）から、擬固体ポリマー電解質を有する５２５μｍの厚さへの変化の結果として、重量エネルギー密度は３２５Ｗｈ／ｋｇから４１５Ｗｈ／ｋｇ（Ｓ１）、４３０Ｗｈ／ｋｇ（Ｓ２）、及び５３０Ｗｈ／ｋｇ（Ｓ３）までそれぞれ増加する。また驚くべきことに、電子伝導経路の３Ｄネットワーク（伝導性フィラメントの浸透による）を有する本発明による擬固体電極を含む電池では、はるかに高いエネルギー密度（図６（Ａ））及びより安定なサイクル挙動（図６（Ｂ））が得られる。
【０１５６】
これらの大きな相違は、単に電極の厚さ及び質量負荷の増加に起因するだけではない。この相違は、おそらくは、本発明によるセルに関連する非常に高い活性材料質量負荷（単なる質量負荷ではない）及び高い導電率、活性材料の重量／体積に対するオーバーヘッド（非活性）構成要素の割合の減少、並びに電極活性材料の驚くべき良好な利用率（全てではないにしても、高い導電率のため、ほとんどのＳがリチウムイオン貯蔵容量に寄与し、並びに特に高い充電／放電率の条件下で、電極中に乾燥ポケット又は非効果的なスポットがない）。
【０１５７】
図７（Ａ）は、カソード活性材料としてグラフェン担持Ｓ粒子を含む２つのセルのＲａｇｏｎｅプロット（重量エネルギー密度に対する重量電力密度）を示す。実験データは、本発明による方法によって用意されたＬｉ−Ｓ電池セルと、電極の従来のスラリーコーティングによって用意されたＬｉ−Ｓ電池セルとから得られた。
【０１５８】
これらのデータは、本発明による方法によって用意された電池セルの重量エネルギー密度及び電力密度が、従来の方法によって用意された相当物よりもかなり高いことを示している。ここでも相違は大きい。従来通りに製造されたセルは、４３３Ｗｈ／ｋｇの重量エネルギー密度を示すが、本発明によるセルでは６０５Ｗｈ／ｋｇのエネルギー密度（Ｓ３）がそれぞれ得られる。２，０２１Ｗ／ｋｇの高さの電力密度も、リチウム硫黄電池に関しては前例がない。本発明によるセルでは、図７（Ｂ））中に示されるように、はるかに安定な充電／放電サイクル挙動も得られる。
【０１５９】
これらのエネルギー密度及び電力密度の相違は、主として以下のことによる。本発明によるセルに関連する高い活性材料質量負荷（アノードでは＞２５ｍｇ／ｃｍ２、及びカソードでは＞４５ｍｇ／ｃｍ２）及び高い電極導電率；活性材料重量／体積に対するオーバーヘッド（非活性）構成要素の割合の減少；並びに活性材料をより良く利用することができる（全ての粒子が液体電解質に接近可能であり、高速のイオン及び電子運動速度）本発明による方法の機能。
【０１６０】
図８は、従来の電解質のセルと比較した、Ｓｉナノ粒子アノード及びコバルト酸リチウム（ＬｉＣｏＯ２）カソードを有し擬固体電解質（Ｓ１、Ｓ３）を有するセルのＲａｇｏｎｅプロット（重量電力密度対重量エネルギー密度）を示している。図９は、従来の電解質を有する及びＳＩＣと比較した、擬固体電解質を有するナトリウムイオンキャパシタ（ＳＩＣ）のＲａｇｏｎｅプロット（重量電力密度対重量エネルギー密度）を示している。
【０１６１】
多くの研究者が行っているようなＲａｇｏｎｅプロット上での活性材料のみの重量当たりのエネルギー及び電力密度の報告は、組み立てられたスーパーキャパシタセルの性能の現実的な状況を示さないことがあることを指摘しておくことは重要であろう。他のデバイス構成要素の重量も考慮に入れなければならない。集電体、電解質、セパレータ、粘結剤、コネクタ、及びパッケージングを含むこれらのオーバーヘッド構成要素は、非活性材料であり、電荷蓄積量に寄与しない。これらの構成要素は、デバイスに重量及び体積を追加するだけである。したがって、オーバーヘッド構成要素の重量の相対比を減少し、活性材料の割合を増加させることが望ましい。しかしながら、従来の電池製造法を使用してこの目的を達成することは可能でなかった。本発明は、リチウム電池の技術分野におけるこの長年にわたる最も重大な問題を克服する。
【０１６２】
１００〜２００μｍの電極厚さを有する市販のリチウムイオン電池では、リチウムイオン電池におけるアノード活性材料（例えば、黒鉛や炭素）の重量比は、典型的には１２〜１７％であり、カソード活性材料の重量比（ＬｉＭｎ２Ｏ４など無機材料に関して）は２２％〜４１％であり、又は有機又はポリマー材料に関しては１０％〜１５％である。したがって、活性材料重量のみに基づく特性から、デバイス（セル）のエネルギー又は電力密度を外挿するために、係数３〜４が頻繁に使用される。大抵の科学論文では、報告されている特性は、典型的には活性材料重量のみに基づいており、電極は典型的には非常に薄い（＜＜１００μｍ、及び大抵は＜＜５０μｍ）。活性材料重量は、典型的には総デバイス重量の５％〜１０％であり、これは、対応する活性材料重量ベース値を係数１０〜２０で割ることによって実際のセル（デバイス）エネルギー又は電力密度を得ることができることを示唆する。この係数が考慮された後では、これらの論文で報告されている特性は、商用電池の特性よりも良いものとは思えない。したがって、科学論文及び特許出願で報告されている電池の性能データを読んで解釈するに当たっては非常に慎重でなければならない。
【図１Ａ−１Ｂ】
2020525984.tif 000004
【図１Ｃ】
2020525984.tif 000005
【図１Ｄ】
2020525984.tif 000006
【図２（Ａ）】
2020525984.tif 000007
【図２（Ｂ）】
2020525984.tif 000008
【図２（Ｃ）】
2020525984.tif 000009
【図３Ａ−３Ｂ】
2020525984.tif 000010
【図４】
2020525984.tif 000011
【図５Ａ】
2020525984.tif 000012
【図５Ｂ】
2020525984.tif 000013
【図６Ａ−６Ｂ】
2020525984.tif 000014
【図７Ａ−７Ｂ】
2020525984.tif 000015
【図８】
2020525984.tif 000016
【図９】
2020525984.tif 000017
【国際調査報告】
2020525984.tif 000018
2020525984.tif 000019
2020525984.tif 000020